(57)【要約】  セラミック系複合材のためのプリプレグ、該プリプレグを用いたグリーン成形体の製造方法、及び本発明により製造されたグリーン成形体からのセラミック系複合材の製造方法が提供される。本発明の方法は、ａ）セラミック繊維の編成物を、（ｉ）特定体積％のセラミック粒子と、（ｉｉ）（ｉｉ−１）特定重量％のグリセリンと、（ｉｉ−２）特定重量％の、特定オリゴエチレングリコール又はポリエチレングリコールと、（ｉｉ−３）特定重量％の少なくとも１種のＣ２〜Ｃ６−アルカンジオールと、（ｉｉ−４）特定重量％の、Ｃ２〜Ｃ６−アルカンジオールと、特定のオリゴエチレングリコール又はポリエチレングリコールと、グリセリンとから選択される２種以上の成分からの混合物とから選択されるアルコール性有機溶剤と、（ｉｉｉ）水とを含む泥漿で含浸する工程を含む。【選択図】図１【特許請求の範囲】
【請求項１】
セラミック系複合材のためのグリーン成形体の製造方法であって、以下の工程：
ａ）セラミック繊維の編成物を、以下の成分：
（ｉ）泥漿の全体積に対して１０体積％〜４０体積％のセラミック粒子と、
（ｉｉ）以下の、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤と、
（ｉｉｉ）水と、
を含む泥漿で含浸する工程と、
ｂ）含浸された繊維編成物中の泥漿の含水量を低減させて、セラミック系複合材のためのプリプレグを得る工程と、
ｃ）工程ｂ）により得られたプリプレグの１つ以上から、賦形された複合材料を得る工程と、
ｄ）前記賦形された複合材料を、含水量及びアルコール性有機溶剤の含量の低減により圧密させることで、グリーン成形体を得る工程と、
を含む、方法。
【請求項２】
工程ａ）において使用される泥漿が、以下の成分：
（ｉ）泥漿の全体積に対して１０体積％〜４０体積％のセラミック粒子と、
（ｉｉ）以下の、
（ｉｉ−１）泥漿中のセラミック粒子の全重量に対して２１重量％〜３５重量％のグリセリンと、
（ｉｉ−２）泥漿中のセラミック粒子の全重量に対して２１重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して２１重量％〜３５重量％の少なくとも１種のＣ２〜Ｃ６−アルカンジオールと、
（ｉｉ−４）泥漿中のセラミック粒子の全重量に対して２１重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤と、
（ｉｉｉ）水と、
を含む、請求項１に記載の方法。
【請求項３】
前記アルコール性有機溶剤が、グリセリン、少なくとも１種のＣ２〜Ｃ４−アルカンジオール、及びそれらの混合物から選択される、請求項１又は２に記載の方法。
【請求項４】
前記アルコール性有機溶剤が、グリセリンである、請求項１又は２に記載の方法。
【請求項５】
前記泥漿が、分散剤を含有する、請求項１〜４のいずれか一項に記載の方法。
【請求項６】
前記分散剤が、アクリル酸ポリマー又はアクリル酸コポリマーである、請求項５に記載の方法。
【請求項７】
工程ａ）において使用される泥漿が、分散剤を泥漿の全固体含量に対して５重量％以下の量で含有する、請求項５又は６に記載の方法。
【請求項８】
工程ａ）において使用される泥漿が、泥漿中のセラミック粒子の全重量に対して０重量％〜１０重量％の有機結合剤を含有する、請求項１〜７のいずれか一項に記載の方法。
【請求項９】
前記泥漿が、有機結合剤を含まない、請求項１〜８のいずれか一項に記載の方法。
【請求項１０】
工程ａ）において使用される泥漿が、１ｓ−１のせん断速度及び２０℃の温度で同軸円筒形回転粘度計を用いて測定される１０Ｐａｓ未満の粘度を有する、請求項１〜９のいずれか一項に記載の方法。
【請求項１１】
前記セラミック粒子が、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている粒子、又はそのような種類の粒子の２種以上の組み合わせから選択される、請求項１〜１０のいずれか一項に記載の方法。
【請求項１２】
前記セラミック繊維が、
（ｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、若しくはカーボンから形成されている繊維、又はそのような種類の繊維の２種以上の組み合わせと、
（ｉｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、及びカーボンの２種以上からのセラミックブレンド又は複合物から形成されている繊維と、
（ｉｉｉ）（ｉ）、（ｉｉ）、又は（ｉ）及び（ｉｉ）から選択される種々の繊維の組み合わせと、
から選択される、請求項１〜１１のいずれか一項に記載の方法。
【請求項１３】
工程ａ）におけるセラミック繊維の編成物が、ロービングを含む、請求項１〜１２のいずれか一項に記載の方法。
【請求項１４】
工程ａ）におけるセラミック繊維の編成物が、長繊維から形成されている、請求項１〜１３のいずれか一項に記載の方法。
【請求項１５】
工程ａ）におけるセラミック繊維の編成物が、織物又はノンクリンプ織物である、請求項１〜１４のいずれか一項に記載の方法。
【請求項１６】
工程ａ）におけるセラミック繊維の編成物が、１００ｍｍ未満の長さを有する短繊維から形成されている、請求項１〜１５のいずれか一項に記載の方法。
【請求項１７】
工程ａ）におけるセラミック繊維の編成物が、布帛である、請求項１〜１６のいずれか一項に記載の方法。
【請求項１８】
工程ａ）において使用される泥漿が、泥漿中のセラミック粒子の全重量に対して少なくとも２４重量％のアルコール性有機溶剤を含有する、請求項１〜１７のいずれか一項に記載の方法。
【請求項１９】
工程ａ）において使用される泥漿が、泥漿中のセラミック粒子の全重量に対して多くとも３０重量％のアルコール性有機溶剤を含有する、請求項１〜１８のいずれか一項に記載の方法。
【請求項２０】
工程ａ）において使用される泥漿が、少なくとも２０体積％のセラミック粒子を含有する、請求項１〜１９のいずれか一項に記載の方法。
【請求項２１】
工程ｂ）において取得されるプリプレグにおける泥漿の含水量が、プリプレグ中の泥漿の全体積に対する泥漿中のセラミック粒子の体積割合が、工程ｂ）の後に工程ｂ）の前よりも少なくとも５体積％だけ高まるように調整される、請求項１〜２０のいずれか一項に記載の方法。
【請求項２２】
工程ｂ）において取得されるプリプレグにおける泥漿の含水量が、プリプレグ中の泥漿の全体積に対する泥漿中のセラミック粒子の体積割合が、少なくとも４５体積％であるように調整される、請求項１〜２１のいずれか一項に記載の方法。
【請求項２３】
工程ｂ）において取得されるプリプレグにおける泥漿の含水量が、プリプレグ中の泥漿の全体積に対する泥漿中のセラミック粒子の体積割合が、多くとも６０体積％であるように調整される、請求項１〜２２のいずれか一項に記載の方法。
【請求項２４】
工程ｂ）において取得されるプリプレグにおける泥漿の水の割合が、プリプレグ中の泥漿の全重量に対して４重量％〜１３重量％である、請求項１〜２３のいずれか一項に記載の方法。
【請求項２５】
前記プリプレグ中のセラミック繊維の体積割合が、プリプレグの全体積に対して１５体積％〜６０体積％である、請求項１〜２４のいずれか一項に記載の方法。
【請求項２６】
含水量を低減する工程ｂ）が、含浸された繊維編成物を５０℃〜１５０℃の温度及び１０％〜３０％の相対湿度の条件で１分間〜２時間の時間にわたり保持することを含む、請求項１〜２５のいずれか一項に記載の方法。
【請求項２７】
含水量を低減する工程ｂ）が、含浸された繊維編成物を５０℃〜１５０℃の温度及び１０％〜３０％の相対湿度の条件で１分間〜３０分間の時間にわたり保持することを含む、請求項１〜２６のいずれか一項に記載の方法。
【請求項２８】
含水量を低減する工程ｂ）が、含浸された繊維編成物の水熱的なコンディショニングを含む、請求項１〜２７のいずれか一項に記載の方法。
【請求項２９】
前記水熱的なコンディショニングが、１０℃〜３０℃、特に有利には２０℃〜３０℃の範囲の温度、３０％〜８０％の相対湿度の条件下で１時間〜２０時間の時間にわたり実施される、請求項２８に記載の方法。
【請求項３０】
前記水熱的なコンディショニングが、１０℃〜３０℃の範囲の温度、３０％〜６０％の相対湿度の条件下で１時間〜１０時間の時間にわたり実施される、請求項２８又は２９に記載の方法。
【請求項３１】
前記方法が、工程ｂ）の後に水熱的なコンディショニングによる前記１つ以上のプリプレグの再湿化を含む、請求項１〜３０のいずれか一項に記載の方法。
【請求項３２】
前記水熱的なコンディショニングが、１０℃〜３０℃の範囲の温度、３０％〜６０％の相対湿度の条件下で１時間〜１０時間の時間にわたり実施される、請求項３１に記載の方法。
【請求項３３】
前記方法が、工程ｂ）において得られたプリプレグの、高くとも６０％の相対空気湿度での貯蔵を含む、請求項１〜３２のいずれか一項に記載の方法。
【請求項３４】
工程ｃ）における賦形された複合材料の取得が、工程ｂ）において得られたプリプレグの１つ以上を賦形された支持体上に施与することを含む、請求項１〜３３のいずれか一項に記載の方法。
【請求項３５】
前記賦形された複合材料が、積層物であり、かつ工程ｃ）における賦形された複合材料の取得が、工程ｂ）において取得されたプリプレグの２つ以上を積層させることを含む、請求項１〜３４のいずれか一項に記載の方法。
【請求項３６】
前記積層物を、賦形された支持体材料上に施与して、予定された三次元形状を有する積層物が得られる、請求項３５に記載の方法。
【請求項３７】
前記２つ以上のプリプレグを、賦形された支持体材料上で互いに積層させて、予定された三次元形状を有する積層物が得られる、請求項３５に記載の方法。
【請求項３８】
工程ｃ）において、工程ｂ）において得られたプリプレグの１つ以上は、賦形された支持体材料の周りに巻き付けられる、請求項３４に記載の方法。
【請求項３９】
工程ｄ）において、賦形された複合材料のアルコール性有機溶剤の含量は、グリーン成形体中のマトリクス材料のアルコール性有機溶剤の含量が、圧密の実施後にマトリクス材料中のセラミック粒子の全重量に対して２０重量％以下となる範囲内で低減される、請求項２〜３８のいずれか一項に記載の方法。
【請求項４０】
工程ｄ）における含水量及びアルコール性有機溶剤の含量の低減が、賦形された複合材料を１００℃以上へと減圧下又はガス流中で加熱することによって実施される、請求項１〜３９のいずれか一項に記載の方法。
【請求項４１】
請求項１〜４０のいずれか一項に記載の方法によるグリーン成形体の製造の工程と該グリーン成形体の焼結の工程とを含む、セラミック系複合材の製造方法。
【請求項４２】
前記セラミック系複合材が、少なくとも３０体積％の該複合材の全体積に対する繊維体積含有率を有する、請求項４１に記載の方法。
【請求項４３】
泥漿で含浸されているセラミック繊維の編成物を含むセラミック系複合材のためのプリプレグであって、前記泥漿は、（ｉ）セラミック粒子と、（ｉｉ）アルコール性有機溶剤と、（ｉｉｉ）水とを含み、かつ前記アルコール性有機溶剤は、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択される、プリプレグ。
【請求項４４】
前記アルコール性有機溶剤が、
（ｉｉ−１）泥漿中のセラミック粒子の全重量に対して２１重量％〜３５重量％のグリセリンと、
（ｉｉ−２）泥漿中のセラミック粒子の全重量に対して２１重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して２１重量％〜３５重量％の少なくとも１種のＣ２〜Ｃ６−アルカンジオールと、
（ｉｉ−４）泥漿中のセラミック粒子の全重量に対して２１重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択される、請求項４３に記載のプリプレグ。
【請求項４５】
前記アルコール性有機溶剤が、グリセリン、少なくとも１種のＣ２〜Ｃ４−アルカンジオール、及びそれらの混合物から選択される、請求項４３又は４４に記載のプリプレグ。
【請求項４６】
前記アルコール性有機溶剤が、グリセリンである、請求項４３〜４５のいずれか一項に記載のプリプレグ。
【請求項４７】
前記泥漿が、分散剤を含有する、請求項４３〜４６のいずれか一項に記載のプリプレグ。
【請求項４８】
前記分散剤が、アクリル酸ポリマー又はアクリル酸コポリマーである、請求項４７に記載のプリプレグ。
【請求項４９】
前記泥漿が、分散剤を泥漿の全固体含量に対して５重量％以下の量で含有する、請求項４７又は４８に記載のプリプレグ。
【請求項５０】
前記泥漿が、泥漿中のセラミック粒子の全重量に対して０重量％〜１０重量％の有機結合剤を含有する、請求項４３〜４９のいずれか一項に記載のプリプレグ。
【請求項５１】
前記泥漿が、有機結合剤を含まない、請求項４３〜５０のいずれか一項に記載のプリプレグ。
【請求項５２】
前記セラミック粒子が、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている粒子、又はそのような種類の粒子の２種以上の組み合わせから選択される、請求項４３〜５１のいずれか一項に記載のプリプレグ。
【請求項５３】
前記セラミック繊維が、
（ｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、若しくはカーボンから形成されている繊維、又はそのような種類の繊維の２種以上の組み合わせと、
（ｉｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、及びカーボンの２種以上からのセラミックブレンド又は複合物から形成されている繊維と、
（ｉｉｉ）（ｉ）、（ｉｉ）、又は（ｉ）及び（ｉｉ）から選択される種々の繊維の組み合わせと、
から選択される、請求項４３〜５２のいずれか一項に記載のプリプレグ。
【請求項５４】
前記セラミック繊維の編成物が、ロービングを含む、請求項４３〜５３のいずれか一項に記載のプリプレグ。
【請求項５５】
前記セラミック繊維の編成物が、長繊維から形成されている、請求項４３〜５４のいずれか一項に記載のプリプレグ。
【請求項５６】
前記セラミック繊維の編成物が、織物又はノンクリンプ織物である、請求項４３〜５５のいずれか一項に記載のプリプレグ。
【請求項５７】
前記セラミック繊維の編成物が、１００ｍｍ未満の長さを有する短繊維から形成されている、請求項４３〜５４のいずれか一項に記載のプリプレグ。
【請求項５８】
工程ａ）におけるセラミック繊維の編成物が、布帛である、請求項４３〜５７のいずれか一項に記載のプリプレグ。
【請求項５９】
前記泥漿が、泥漿中のセラミック粒子の全重量に対して少なくとも２４重量％のアルコール性有機溶剤を含有する、請求項４３〜５８のいずれか一項に記載のプリプレグ。
【請求項６０】
工程ａ）において使用される泥漿は、泥漿中のセラミック粒子の全重量に対して多くとも３０重量％のアルコール性有機溶剤を含有する、請求項４３〜５９のいずれか一項に記載のプリプレグ。
【請求項６１】
前記泥漿中のセラミック粒子の体積割合が、プリプレグ中の泥漿の全体積に対して少なくとも４５体積％である、請求項４３〜６０のいずれか一項に記載のプリプレグ。
【請求項６２】
前記泥漿中のセラミック粒子の体積割合が、プリプレグ中の泥漿の全体積に対して多くとも６０体積％である、請求項４３〜６１のいずれか一項に記載のプリプレグ。
【請求項６３】
前記泥漿の水の割合が、プリプレグ中の泥漿の全重量に対して４重量％〜１３重量％である、請求項４３〜６２のいずれか一項に記載のプリプレグ。
【請求項６４】
請求項４３〜６３のいずれか一項に記載の１つ以上のプリプレグを含む、賦形された複合材料。
【請求項６５】
前記複合材料が、請求項４３〜６３のいずれか一項に記載のプリプレグの２つ以上からの積層物である、請求項６４に記載の賦形された複合材料。
【発明の詳細な説明】
【技術分野】
【０００１】
本発明は、素材、特に繊維強化されたセラミック系複合材の材料開発及び方法開発に関する。この関連において、セラミック系複合材のためのプリプレグ、該プリプレグを用いたグリーン成形体の製造方法、及び本発明により製造されたグリーン成形体からのセラミック系複合材の製造方法が提供される。
【背景技術】
【０００２】
モノリシックセラミックは一般的に脆性破壊を起こす。繊維強化されたセラミック系複合材（「複合物」）では、繊維とそれを取り囲むマトリクスとを複合させることによって靭性又は準延性の破壊挙動が実現される（例えば、特許文献１又は特許文献２）。上記セラミック系複合材は、セラミック繊維（例えば、Ｃ、ＳｉＣ、Ａｌ２Ｏ３、ムライト）及びセラミックマトリクス（例えば、Ｃ、ＳｉＣ、Ａｌ２Ｏ３、ムライト）からなる。
【０００３】
繊維強化としては、一般的に５００００本までの単一フィラメントからなる高温耐熱性の長繊維束が使用される。上記複合物の破壊挙動は、繊維−マトリクス結合を適合させることにより狙い通りに調整される。亀裂がマトリクスを通じて繊維中に引き起こされずに、亀裂分岐、亀裂偏向、又は繊維引き抜き等のエネルギー散逸的効果が起こることが重要である。広く知られた構想では、繊維−マトリクス結合の調整のために繊維被覆が見込まれる。もう１つのアプローチは、弱い多孔質マトリクス中への繊維の埋設である。マトリクスの高い多孔性とそれにより低下したマトリクスの剛性とによって、上記のエネルギー散逸的効果が起こり、その効果により準延性の破壊挙動が引き起こされる。
【０００４】
上記マトリクスは、通常は繊維ロービング又は繊維構造物を、泥漿、前駆物質、ポリマー、又は金属溶融物で含浸させることにより合成される。１０００℃を上回る温度処理によって上記マトリクスが形成される。上記マトリクスは、繊維フィラメント間に応力伝達を起こすのに十分な強度を有さねばならない。特許文献３及び特許文献４は、特別に処理又は選択された酸化物セラミック粉体を含むとともに、有機結合剤不含であり得る繊維強化されたセラミック系複合材料の製造のための泥漿を開示している。
【０００５】
セラミック系複合材の製造における難題は、均一な高い繊維体積含有率（可能な限り２５体積％を上回る）を調整すること、及び繊維を取り囲む（多孔質にもかかわらず）均質なマトリクスを作製することである。高い繊維体積含有率及び均質なマトリクスは、５０ＭＰａを上回る曲げ強さ及び準延性の破壊挙動等の所望の特性を実現するために有利である。
【０００６】
セラミックマトリクスの合成に際しては、該マトリクスが焼結の間にわずかしか収縮すべきではなく、かつ所望の準延性の破壊挙動を達成するために繊維束の完全な含浸が必要であることを顧慮せねばならない。したがって、水性泥漿から出発するセラミック系複合材の従来の製造の場合には、繊維の含浸時の泥漿の高い固体含量によって高いグリーン密度、ひいては低い焼結収縮を実現することが試みられる。しかしながら、高い固体含量を有する泥漿の粘度は同様に高いため、繊維束又は該繊維束から製造された半製品（例えば、織物）の完全な含浸は非常に困難なものとなる。
【０００７】
高いグリーン密度の調整のための１つの手法は、低い固体含量を有する低粘性の泥漿により繊維構造物を含浸し、引き続き予備乾燥により水を部分的に除去することである。上記予備乾燥は、所望の水の割合が除去されるまで乾燥棚中で寝かせることにより行われ得る。
【０００８】
特許文献５に記載される泥漿へのグリセリンの添加は、有利なアプローチであることが分かった。そのような泥漿による繊維構造物の含浸の後に、例えば気候調節室内での定義された温度及び湿度でのコンディショニングによって、繊維を取り囲む泥漿中の定義された含水量を調整することができる。製造されたプリプレグは一般的に、繊維織物又はそれ以外の平坦な繊維構造物（例えば、マット、不織布、ノンクリンプ織物）と、後の焼結工程の間にマトリクスの作製のために用いられ得る泥漿とを含有する。コンディショニングされた泥漿は、有利には高い粘度を有し、さらに、含浸された繊維構造物に粘着性を授けるために使用され得る。したがって、泥漿含浸された繊維構造物は、形状付与のために有利な高い粘着性だけでなくドレープ性も有し得る。これによって、該プリプレグは、ホットプレス技術の場合のように型の相手方を要さずに一方の型上又は型内（凸型又は凹型）で積み重ねることが可能となる。例えば、積層のような形状付与の場合には、高い機械的特性値を達成するために、高い繊維体積含有率（例えば、３０体積％超）が実現され得る。それにもかかわらず、プリプレグ中の繊維又は繊維束は再配置される場合があり、かつ場合によって過剰のマトリクス材料が形状付与の間に絞り出され得る。必要とされる押圧は非常に低いので、繊維損傷は回避され得る。その形状付与の結果として、自立性の、例えば複雑な大体積の構造物が得られ、その構造物は引き続いての温度処理によって軟化せずに焼結により固化させることができる。均一な繊維体積含有率及び均質なマトリクスを有する個々のプリプレグ層の積み重ねは再現可能である。その粘着性にかかわらず、個々の層を再び取り外すことができ、別の繊維配向に位置調整することができる。
【０００９】
プリプレグ中の繊維を取り囲む泥漿の特性、特にその乾燥挙動だけでなく湿潤化も、グリセリン添加により本質的に影響される。焼結過程において、残留したグリセリンは残らず焼失される。そのグリセリンは、複合材の損傷許容性を高める細孔形成剤として機能し得る。
【００１０】
グリセリンの添加量は、２つの観点から決定される。一方では、予め決められた雰囲気及び温度でプリプレグ中の水分含量が調整される。他方では、グリーン成形体はそれらの１つ以上のプリプレグの乾燥後に自己支持性であるべきであり、グリーン成形体中のグリセリンの吸湿特性に起因して周囲空気から水を吸収することで再び不安定化されるべきではない。したがって、プリプレグの製造のためにグリセリンが使用される場合には、添加される量は、水の除去後に安定なグリーン成形体が得られるように調整された。そのようなプリプレグの１つの不利点は、その加工に際して典型的な製造条件下、例えば約３０％〜６０％の相対湿度の空気湿度下で乾いてしまうことである。したがって、プリプレグの有利な特性、例えばその粘着性及びドレープ性を最適に利用し得るためには、上記加工は、迅速に行わねばならず、中間貯蔵は、制御された条件下で、特に高められた空気湿度下で行わねばならないこととなる。さらに、プリプレグ装置でのプリプレグの自動化された製造には問題がある。プリプレグ装置において、繊維構造物には、浸透に引き続き乾燥又はコンディショニングが連続的に行われる。約１ｍ／分のベルト速度及び５ｍの（気候調節された）乾燥帯域の場合には、繊維構造物の含浸の後に水の除去、例えば制御された温度及び空気湿度でのコンディショニングによって泥漿中の高い固体割合を調整するために約５分間を利用可能である。今までに知られたグリセリン含有の泥漿の場合には、泥漿中の含水量の制御された減少を保証するために、一般的に１時間より明らかに長い調整時間／コンディショニング時間が使用される。迅速な水の除去に際してプリプレグ中の泥漿の含水量が大幅に低下しすぎると、該プリプレグはその水塑性を失うため、プリプレグ品質の低下がもたらされる。この場合に水塑性とは、プリプレグ材料が泥漿中の水の再吸収によって、プリプレグが弾性特性を有するより低い含水量を有する状態から、該材料が塑性挙動を示すか又は塑性変形可能であるより高い含水量を有する状態へと移り変わる能力を指す。
【先行技術文献】
【特許文献】
【００１１】
【特許文献１】欧州特許出願公開第１６４５４１０号
【特許文献２】独国特許出願公開第１０２０１００５５２２１号
【特許文献３】欧州特許出願公開第１７３４０２３号
【特許文献４】欧州特許出願公開第１７３４０２４号
【特許文献５】国際公開第２０１６／０１６３８８号
【発明の概要】
【００１２】
こうした背景の下、本発明は、セラミック系複合材のためのグリーン成形体の製造方法であって、以下の工程：
ａ）セラミック繊維の編成物を、以下の成分：
（ｉ）泥漿の全体積に対して１０体積％〜４０体積％のセラミック粒子と、
（ｉｉ）以下の、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤と、
（ｉｉｉ）水と、
を含む泥漿で含浸する工程と、
ｂ）含浸された繊維編成物中の泥漿の含水量を低減させて、セラミック系複合材のためのプリプレグを得る工程と、
ｃ）工程ｂ）により得られたプリプレグの１つ以上から、賦形された複合材料を取得する工程と、
ｄ）上記賦形された複合材料を、含水量及びアルコール性有機溶剤の含量の低減により圧密させることで、グリーン成形体を得る工程と、
を含む、方法を提供する。
【００１３】
また、こうして得られたグリーン成形体の焼結によるセラミック系複合材の製造方法も本発明の主題である。
【００１４】
さらに、本発明は、泥漿で含浸されているセラミック繊維の編成物を含むセラミック系複合材のためのプリプレグであって、上記泥漿が以下の成分：
（ｉ）セラミック粒子と、
（ｉｉ）以下の、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤と、
（ｉｉｉ）水と、
を含む、プリプレグを提供する。
【図面の簡単な説明】
【００１５】
【図１】時間の関数としての、コンディショニング又は乾燥の過程でのプリプレグにおける泥漿の水の割合の、浸透後の泥漿中の水の割合に対する変化を示すグラフである。
【発明を実施するための形態】
【００１６】
本発明の範囲においては、有利な加工性、特に有利な粘着性及びドレープ性を有するプリプレグを得るために、そして高いグリーン密度を有するグリーン成形体を取得するために、規定のアルコール性有機溶剤をグリセリンの代わりに又はグリセリンに加えてセラミック系複合材のための泥漿中で使用することができることが確認された。上記繊維構造物中に含まれる泥漿のコンディショニングによって、これらの特性はプリプレグの形で、再現可能にかつ持続的に、例えばプリプレグの完全な乾燥及び貯蔵後にも得ることができる。
【００１７】
アルコール性溶剤の有利な高い含量を有する泥漿の使用によって、有利には、低い空気湿度を有する環境において、その水塑性特性を失うことなくより長期にわたって貯蔵及び／又は再加工することができるプリプレグが得られる。さらに、プリプレグを得る際にプリプレグ中に含まれる泥漿の含水量を迅速に低減させることができる。すなわち、水塑性が不可逆的に損失する危険性を伴わず、より高い温度及び／又はより低い空気湿度（例えば、１００℃、１０％の相対空気湿度）が使用され得る。こうして、プリプレグの製造のために必要となる時間は明らかに（例えば、１時間を下回る時間に）短縮され得る。こうして、プリプレグの機械的製造も可能となる。
【００１８】
さらに、グリーン成形体の製造に際して圧密工程を含む本発明による方法により、得られたグリーン成形体の所望の特性がアルコール性溶剤の吸湿特性によって損なわれることなく、アルコール性溶剤の含量を広い範囲にわたって変動させることが可能となる。こうして、本発明の有利な実施形態の範囲においては、比較的高い含量のアルコール性溶剤を有する、有利には高い含量のグリセリンを有する泥漿を特に使用することができる。この有利な実施形態により、水の吸収によって中に含まれるアルコール性溶剤の吸湿特性に起因して不安定化されることのない形状安定な、一般的に自己支持性のグリーン成形体を取得するために、グリーン成形体の製造のための本発明による方法の範囲においては、まず、高い含量のアルコール性溶剤を有する１つ以上のプリプレグから、賦形された複合材料が形成される。後続の圧密工程において、該複合材料中に含まれる泥漿の含水量及びアルコール性溶剤の含量は低減され、グリーン成形体が形成される。それにより、得られたグリーン成形体は、例えば２０℃の室温及び６０％未満の相対湿度の空気湿度下のような、さもなければグリーン成形体の不安定化又は軟化がもたらされるであろう通常の周囲条件下で貯蔵した場合でも再湿化することができなくなる。その圧密工程にもかかわらず、プリプレグの製造時に含水量が迅速に低減される可能性に基づいて相当の時間利得が残ることで、本発明による方法によって短時間内でセラミック系複合材のためのグリーン成形体又はセラミック系複合材自体を製造することができる。それにより複合材のための３６時間以内の製造時間が実現可能となる。
【００１９】
上記で説明されたように、本発明の１つの態様は、セラミック系複合材のためのグリーン成形体の製造方法であって、工程ａ）〜ｄ）：
ａ）セラミック繊維の編成物を、以下の成分：
（ｉ）泥漿の全体積に対して１０体積％〜４０体積％のセラミック粒子と、
（ｉｉ）以下の、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤と、
（ｉｉｉ）水と、
を含む泥漿で含浸する工程と、
ｂ）含浸された繊維編成物中の泥漿の含水量を低減させて、セラミック系複合材のためのプリプレグを得る工程と、
ｃ）工程ｂ）により得られたプリプレグの１つ以上から、賦形された複合材料を取得する工程と、
ｄ）上記賦形された複合材料を、含水量及びアルコール性有機溶剤の含量の低減により圧密させることで、グリーン成形体を得る工程と、
を含む、方法に関する。
【００２０】
工程ａ）における項目（ｉｉ）で挙げられた溶剤は、一般的には室温、例えば２０℃で液状である。有利には、それらの溶剤は吸湿特性を有する。
【００２１】
工程ｂ）において、含浸された繊維編成物中の泥漿の含水量が低減される。その場合に、アルコール性有機溶剤の含量は、一般的には低減されないか、又は低い程度でのみ低減される。
【００２２】
その場合に、上記方法の工程ｂ）においては、本発明によるプリプレグは中間生成物として得られる。したがって、本発明による方法の工程ａ）〜ｂ）についての以下の説明は、個々の場合に他の記載がなされない限りは、本発明によるプリプレグ及びその製造についても同様に適用されることは、当業者には明らかであろう。
【００２３】
本発明による方法の工程ａ）における及び本発明によるプリプレグにおけるセラミック繊維の編成物（「繊維編成物」とも呼ばれる）は、セラミック繊維から形成される。該セラミック繊維は、有利にはロービング、すなわちセラミックフィラメントの繊維束を含み、より有利には、該セラミック繊維の編成物は、そのようなロービングからなる。例えば、上記セラミック繊維は、１本のロービング中にそのようなフィラメントを１００本以上組み合わせる場合がある。有利には、上記セラミック繊維は、３００本以上、より有利には４００本以上のフィラメントを有する。１束当たりのフィラメントの最大本数は、その束を簡単に製造して取り扱うことができる限りは、特に限定されない。例えば、５００００本、有利には最大２００００本、より有利には最大１００００本、更により有利には最大５０００本、特に有利には最大１０００本のフィラメントの最大本数を有する繊維束を使用することができる。上記フィラメントは、一般的にはμｍ範囲の直径、例えば３μｍ〜１５μｍの範囲、有利には７μｍ〜１３μｍの範囲の直径を有する。当業者の理解によれば、この関連における束という用語は、複数のフィラメントが同じ長軸の配向で並んで存在するフィラメントを組み合わせたものを指す。一般的に、上記フィラメントは、束内で隣接するフィラメントと交絡していない。上記束自体は撚り合わされていてもよい。
【００２４】
セラミック繊維は、例えば長繊維、短繊維、又はそれらの組み合わせから選択され得る。短繊維は、例えば１００ｍｍ未満、有利には３０ｍｍ未満の長さを有する。短繊維は、有利には２０ｍｍよりは短くない。セラミック繊維の編成物としては、セラミック長繊維の編成物が特に有利である。
【００２５】
セラミック繊維の編成物は、有利には布帛、例えば平面織物又はノンクリンプ織物である。そのような布帛は、規則的な形、例えば長方形又は正方形を有することができ、該布帛は、帯の形で提供することができ、又はそれぞれの用途に適合された不規則な形を有することができる。上記布帛は、例えば巻取り体としての所定の形を成していてもよい。巻取り時に、まずはロービングが含浸され、引き続き芯上に積み重ねられる。ブレイディング過程においても同様の手順が考えられる。本発明の範囲におけるセラミック繊維製の布帛の厚さは、例えば０．２５ｍｍ〜１０ｍｍ、有利には０．２５ｍｍ〜３ｍｍの範囲である。同様に有利なセラミック繊維の編成物は、三次元形状における編組み織物又はノンクリンプ織物である。特に、セラミック繊維の編成物としては、ロービングの形の長繊維からの平面織物又はノンクリンプ織物が有利である。
【００２６】
本発明の範囲において使用するためのセラミック繊維及び該繊維から形成される、例えば布帛の形の編成物は、繊維及び半製品として商業的に容易に入手可能である。
【００２７】
本発明による方法の工程ａ）において含浸された編成物を形成するセラミック繊維は一般的に、取得されたプリプレグ及びグリーン成形体中に含まれている。当業者に理解され得るように、上記繊維の編成物は一般的に、取得されたプリプレグ及びグリーン成形体内で基本的に保持されるが、泥漿での含浸により繊維又はフィラメントがずれる場合がある。例えば、ロービングの膨潤又はその中に含まれるフィラメントの分離が引き起こされる場合がある。
【００２８】
本発明では、上記セラミック繊維のために適したセラミック材料に関して、特に限定されない。例えば、上記セラミック繊維は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、若しくはカーボン、又はこれらの材料の２種以上の組み合わせを含有し得る。そのような組み合わせは、セラミックブレンド若しくは繊維構造内が種々の材料からなる複合物であり、又は種々の材料製の複数の繊維を含む繊維編成物であり得る。セラミック材料の組み合わせからの繊維のための１つの例として、Ａｌ２Ｏ３及びムライトからの組み合わせを挙げることができ、例えばそれは、Ｎｅｘｔｅｌ（商標）の商標で市販されている繊維内で使用される。
【００２９】
上記のセラミック材料から形成されているセラミック繊維においては、これらの材料の含量は、１００重量％としてのセラミック繊維の全重量に対して、有利には９０重量％以上、より有利には９５重量％以上であり、又は上記セラミック繊維は、これらのセラミック材料からなる。
【００３０】
セラミック繊維及び該繊維から製造された半製品は、その製造の間に塗布された糊を含有し得る。本発明の範囲においては、セラミック繊維の編成物の含浸の前に、その存在し得る糊を、例えば熱処理によって除去することが有益である場合がある。
【００３１】
本発明による方法の工程ａ）で使用される泥漿、したがってまた本発明によるプリプレグもセラミック粒子を含む。これらの粒子は、セラミック材料を含み、有利にはそのような材料からなる。該セラミック材料は特に限定されないが、それが焼結工程の後にセラミック系複合材中にセラミックマトリクスを形成し得るセラミック材料の粒子であるべきことは当業者には明らかであろう。例えば、上記セラミック粒子は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボン、又はこれらの材料の２種以上の組み合わせを含有し得る。そのような組み合わせは、セラミックブレンド若しくは個々の粒子内が種々の材料からなる複合物であり、又は種々の材料製の粒子を含む粒子混合物であり得る。Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、及びカーボンから選択される個々の材料からなるが、任意に種々の材料製の粒子を含む混合物としても使用される粒子が有利である。セラミック繊維のセラミック材料は、セラミック粒子のセラミック材料と同じであってもよく、又はそれらは異なってもよい。熱機械的及び熱力学的な適合性を達成するためには、同じであることが有利である。
【００３２】
有利には、上記セラミック粒子は、３μｍ以下、より有利には２μｍ以下、そして更により有利には１μｍ以下の平均粒度（体積平均、例えばレーザー散乱により測定される）を有する。さらに、上記平均粒度が０．１μｍ以上であることが有利である。例えばレーザー散乱により測定される２５μｍを上回る粒度を有する粒子が存在しないことが更に有利である。１５μｍを上回る粒度を有する粒子が存在しないことがより有利である。様々な粒度分布を有するセラミック粉体は市販されている。必要に応じて又は所望であれば、上記粒度は、例えば粒子の粉砕により調整することができる。
【００３３】
セラミック粒子としては、１つのピークを０．０５μｍ〜０．３μｍの範囲、有利には０．０８μｍ〜０．２μｍの範囲に有し、かつ１つのピークを０．５μｍ〜３．０μｍの範囲、有利には０．７μｍ〜１．２μｍの範囲に有する二峰性の粒度分布（粒度に対する体積割合、例えばレーザー散乱により測定される）を有するそのような粒子の混合物が特に有利である。さらに、上記０．０５μｍ〜０．３μｍの範囲、有利には０．０８μｍ〜０．２μｍの範囲のピークが粒子の３体積％〜２５体積％の体積割合に対して存在し、かつ上記０．５μｍ〜３．０μｍの範囲、有利には０．７μｍ〜１．２μｍの範囲のピークが粒子の７５体積％〜９７体積％の体積割合に対して存在することが有利である。それぞれのサイズにおける粒子の体積割合は、必要に応じて、例えばレーザー散乱により測定されるような粒子の累積サイズ分布から測定され得る。一般的に、上記の有利な粒度を有するこれらの有利な泥漿は、所望のサイズを有するセラミック粒子を混合することによって簡単に得ることができる。
【００３４】
本発明による方法の工程ａ）で使用される泥漿は、１００体積％としての泥漿の全体積に対して１０体積％〜４０体積％のセラミック粒子を含有する。有利には、少なくとも２０体積％のセラミック粒子（すなわち、２０体積％〜４０体積％）、より有利には少なくとも２５体積％のセラミック粒子（すなわち、２５体積％〜４０体積％）、特に有利には少なくとも３０体積％のセラミック粒子（すなわち、３０体積％〜４０体積％）が含まれている。泥漿による含浸に際して取り込まれる粒子は一般的に、本発明による方法の工程ｂ）において取得されるプリプレグ中にも含まれている。しかしながら、当業者には明白であるように、上記泥漿の固体割合は、工程ｂ）における含水量の低減によって高められるので、得られたプリプレグ中のセラミック粒子の体積割合はより高い。また、上記グリーン成形体はセラミック粒子を含有するが、例えば工程ｃ）における賦形された複合材料を取得する場合に、含浸に際して当初吸収された泥漿及びその中に含まれる粒子の或る程度の割合は除去され得る。例えば、積層過程では過剰の泥漿は複合材料から絞り出され得る。
【００３５】
本発明による方法の工程ａ）で使用される泥漿、したがって本発明によるプリプレグも、上記セラミック粒子の他に、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤を含む。
【００３６】
上記列挙から明らかなように、上記実施形態（ｉｉ−１）〜（ｉｉ−４）は、組み合わせて使用されない択一的な実施形態である。アルコール性有機溶剤という名称は、相応の物質がアルコール性ヒドロキシル基（ＯＨ基）を有することを示す。溶剤として、上記物質は、泥漿の加工温度で、一般的には２０℃の温度で液状であり、水中に可溶性であり、有利には吸湿性である。該溶剤は、懸濁液の安定性に対して悪影響を及ぼさない。該溶剤は、水と同様に分散媒であり、上記粉体粒子を取り囲む。したがって、セラミック粉体は凝集し得ない。
【００３７】
実施形態（ｉｉ−１）〜（ｉｉ−４）のうち、実施形態（ｉｉ−１）が有利である。すなわち、工程ａ）におけるセラミック繊維の編成物の含浸は、有利には、以下の成分：
泥漿の全体積に対して１０体積％〜４０体積％のセラミック粒子と、
泥漿中のセラミック粒子の全重量に対して２１重量％〜３５重量％のグリセリンと、
水と、
を含む泥漿を用いて行われる。
【００３８】
本発明による方法の有利な実施形態（ｉｉ−１）による工程ａ）における泥漿のグリセリン含量、それとともに有利な実施形態により取得されたプリプレグ中のグリセリン含量も、１００重量％としての泥漿中のセラミック粒子の全重量に対して２１重量％〜３５重量％である。グリセリンは、吸湿性であり、水中に可溶性であり、かつセラミック粒子に対して分散作用を有する。製造時及び加工時のグリセリンの蒸発は無視することができる。グリセリンの使用によって、繊維編成物の含浸後の泥漿の固体含量を、該泥漿の含水量の低減によって簡単に調整することが可能である。こうして、本発明による方法の工程ａ）において、より低い固体含量を有し、それによってより低い粘度を有する泥漿を繊維編成物の含浸のために使用することができる。したがって、泥漿（又は粒子）が存在し得る繊維束中にも浸透し得る繊維編成物の完全な含浸が可能である。水の引き続いての除去（例えば、蒸発による）によって、高められた固体含量を得ることができる。その場合に、予め決められた温度及び空気湿度で、上記泥漿において水の出発含量とは無関係にグリセリン及び水の平衡を調整することを利用することができる。
【００３９】
より有利には、本発明による方法の有利な実施形態（ｉｉ−１）による泥漿は、グリセリンを、１００重量％としての泥漿中のセラミック粒子の全重量に対して少なくとも２４重量％のグリセリン、更により有利には少なくとも２５重量％のグリセリン、特に有利には少なくとも２６重量％のグリセリンの量で含有する。有利には、上記泥漿は、１００重量％としての泥漿中のセラミック粒子の全重量に対して多くとも３０重量％のグリセリン、より有利には多くとも２９重量％のグリセリン、特に有利には多くとも２８重量％のグリセリンを含有する。
【００４０】
上記の実施形態（ｉｉ−２）によれば、工程ａ）で使用される泥漿は、アルコール性有機溶剤として、最大８００ｇ／ｍｏｌの平均分子量を有するオリゴエチレングリコール又はポリエチレングリコールを、１００重量％としての泥漿中のセラミック粒子の全重量に対して１０重量％〜３５重量％の量で含む。
【００４１】
有利には、本発明による方法の実施形態（ｉｉ−２）による泥漿は、上記オリゴエチレングリコール又はポリエチレングリコールを、１００重量％としての泥漿中のセラミック粒子の全重量に対して少なくとも２１重量％の量で、より有利には少なくとも２４重量％の量で、更により有利には少なくとも２５重量％の量で、特に有利には少なくとも２６重量％の量で含有する。有利には、上記泥漿は、１００重量％としての泥漿中のセラミック粒子の全重量に対して多くとも３０重量％、より有利には多くとも２９重量％、特に有利には多くとも２８重量％の上記オリゴエチレングリコール又はポリエチレングリコールを含有する。
【００４２】
上記オリゴエチレングリコール又はポリエチレングリコールの平均分子量（一般的には、数平均として示される）は、好ましくは最大６００ｇ／ｍｏｌ、より有利には最大４００ｇ／ｍｏｌである。一般的には、上記オリゴエチレングリコール又はポリエチレングリコール中には、少なくとも１０個の繰返単位（−Ｃ２Ｈ４Ｏ−）が存在する。
【００４３】
既に上述のように、オリゴエチレングリコール又はポリエチレングリコールの有利な構造及び／又は有利な量についての上記記載は、実施形態（ｉｉ−２）による泥漿を用いて取得される本発明によるプリプレグにも同様に適用される。
【００４４】
上記の実施形態（ｉｉ−３）によれば、工程ａ）で使用される泥漿は、アルコール性有機溶剤として、Ｃ２〜Ｃ６−アルカンジオールを、１００重量％としての泥漿中のセラミック粒子の全重量に対して１０重量％〜３５重量％の量で含む。その場合に、種々のＣ２〜Ｃ６−アルカンジオールの混合物も含まれている。
【００４５】
有利には、本発明による方法の実施形態（ｉｉ−３）による泥漿は、上記Ｃ２〜Ｃ６−アルカンジオールを、１００重量％としての泥漿中のセラミック粒子の全重量に対して少なくとも２１重量％の量で、より有利には少なくとも２４重量％の量で、更により有利には少なくとも２５重量％の量で、特に有利には少なくとも２６重量％の量で含有する。有利には、上記泥漿は、１００重量％としての泥漿中のセラミック粒子の全重量に対して多くとも３０重量％、より有利には多くとも２９重量％、特に有利には多くとも２８重量％の上記Ｃ２〜Ｃ６−アルカンジオールを含有する。
【００４６】
当業者によく知られるように、Ｃ２〜Ｃ６−アルカンジオールという用語は、２個〜６個の炭素原子を有し、その炭素原子にある２個の水素原子がＯＨ基により置き換えられているアルカンを指す。有利には、Ｃ２〜Ｃ６−アルカンジオール中のＯＨ基は、もっぱら第一級又は第二級ＯＨ基、特に有利にはもっぱら第一級ＯＨ基である。
【００４７】
有利には、実施形態（ｉｉ−３）においては、Ｃ２〜Ｃ４−アルカンジオールが使用される。
【００４８】
したがってより有利には、上記泥漿は、実施形態（ｉｉ−３）によるアルコール性有機溶剤として、エタン−１，２−ジオール、１，２−プロパンジオール、１，３−プロパンジオール、１，４−ブタンジオール、２−メチル−１，３−プロパンジオール、及び少なくとも２種の上記溶剤の混合物から選択される溶剤を含有する。更により有利には、実施形態（ｉｉ−３）による泥漿は、アルコール性有機溶剤として、エタン−１，２−ジオール及び１，２−プロパンジオールから選択される溶剤を含有し、実施形態（ｉｉ−３）によるアルコール性有機溶剤としては、エタン−１，２−ジオールが特に有利である。
【００４９】
既に上述のように、Ｃ２〜Ｃ６−アルカンジオールの有利な構造及び／又は有利な量についての上記記載は、実施形態（ｉｉ−３）による泥漿を用いて取得される本発明によるプリプレグにも同様に適用される。
【００５０】
上記の実施形態（ｉｉ−４）によれば、工程ａ）で使用される泥漿は、アルコール性有機溶剤として、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物を、１００重量％としての泥漿中のセラミック粒子の全重量に対して１０重量％〜３５重量％の量で含む。
【００５１】
有利には、本発明による方法の実施形態（ｉｉ−４）による泥漿は、上記混合物を、１００重量％としての泥漿中のセラミック粒子の全重量に対して少なくとも２１重量％の量で、より有利には少なくとも２４重量％の量で、更により有利には少なくとも２５重量％の量で、特に有利には少なくとも２６重量％の量で含有する。有利には、上記泥漿は、１００重量％としての泥漿中のセラミック粒子の全重量に対して多くとも３０重量％、より有利には多くとも２９重量％、特に有利には多くとも２８重量％の上記混合物を含有する。
【００５２】
有利なオリゴエチレングリコール又はポリエチレングリコール及び有利なＣ２〜Ｃ６−アルカンジオールに関して、実施形態（ｉｉ−２）又は実施形態（ｉｉ−３）でなされた記載は、実施形態（ｉｉ−４）についても相応して適用される。
【００５３】
既に上述のように、上記混合物の成分の有利な構造及び／又は上記混合物の有利な量についての上記記載は、実施形態（ｉｉ−４）による泥漿を用いて取得される本発明によるプリプレグにも同様に適用される。
【００５４】
本発明によりグリセリンに代えて使用することができる実施形態（ｉｉ−２）、（ｉｉ−３）、又は（ｉｉ−４）によるアルコール性有機溶剤のための具体的な例としては、以下：
・  ８００ｇ／ｍｏｌの最大平均分子量を有するオリゴエチレングリコール又はポリエチレングリコール、グリセリンとの混合物としての８００ｇ／ｍｏｌの最大平均分子量を有するオリゴエチレングリコール又はポリエチレングリコール、８００ｇ／ｍｏｌの最大平均分子量を有するオリゴエチレングリコール又はポリエチレングリコールと一緒での１，２−プロパンジオール、１，３−プロパンジオール、１，４−ブタンジオール、２−メチル−１，３−プロパンジオール及びエタン−１，２−ジオールから選択される少なくとも１種のジオール、
・  エタン−１，２−ジオール、グリセリンとの混合物としてのエタン−１，２−ジオール、１，２−プロパンジオール、１，３−プロパンジオール、１，４−ブタンジオール及び２−メチル−１，３−プロパンジオールから選択される少なくとも１種のジオールとの混合物としてのエタン−１，２−ジオール、８００ｇ／ｍｏｌの最大平均分子量を有するオリゴエチレングリコール又はポリエチレングリコールとの混合物としてのエタン−１，２−ジオール、
・  １，２−プロパンジオール、１００重量％としてのアルコール性有機溶剤の全重量に対して少なくとも４０重量％の、グリセリン、８００ｇ／ｍｏｌの最大平均分子量を有するオリゴエチレングリコール又はポリエチレングリコール、及びエタン−１，２−ジオールから選択される少なくとも１種の溶剤との混合物としての１，２−プロパンジオール、
・  １００重量％としてのアルコール性有機溶剤の全重量に対して少なくとも４０重量％の、グリセリン、８００ｇ／ｍｏｌの最大平均分子量を有するオリゴエチレングリコール又はポリエチレングリコール、及びエタン−１，２−ジオールから選択される少なくとも１種の溶剤との混合物としての１，３−プロパンジオール、
・  １００重量％としてのアルコール性有機溶剤の全重量に対して少なくとも５０重量％の、グリセリン、８００ｇ／ｍｏｌの最大平均分子量を有するオリゴエチレングリコール又はポリエチレングリコール、及びエタン−１，２−ジオールから選択される少なくとも１種の溶剤との混合物としての１，４−ブタンジオール、
・  １００重量％としてのアルコール性有機溶剤の全重量に対して少なくとも５０重量％の、グリセリン、８００ｇ／ｍｏｌの最大平均分子量を有するオリゴエチレングリコール又はポリエチレングリコール、及びエタン−１，２−ジオールから選択される少なくとも１種の溶剤との混合物としての２−メチル−１，３−プロパンジオール、
を挙げることができる。
【００５５】
８００ｇ／ｍｏｌの最大平均分子量を有するオリゴエチレングリコール又はポリエチレングリコール、及び／又はＣ２〜Ｃ６−アルカンジオールを、実施形態（ｉｉ−２）〜（ｉｉ−４）による泥漿中で使用することで、例えば上記泥漿の粘度を適切に適合させることができる。上記物質をグリセリンに代えて、又はグリセリンとの混合物として含有する泥漿では、グリセリンに対して低減された粘度を有するため、含浸過程が簡単になり得る。この効果は、泥漿中のアルコール性溶剤の含量が高い場合に、例えば少なくとも２１重量％の含量の場合に特に顕著である。さらに、実施形態（ｉｉ−２）〜（ｉｉ−４）による泥漿中での８００ｇ／ｍｏｌの最大平均分子量を有するオリゴエチレングリコール若しくはポリエチレングリコール及び／又はＣ２〜Ｃ６−アルカンジオールの使用は、プリプレグをグリーン成形体へと更に加工する際にアルコール性溶剤の回収を更に簡単にし得る。それというのも、それらは一般的にグリセリンに対してより少ない縮合生成物しか有さないからである。
【００５６】
泥漿中に含まれるセラミック粒子に対する、プリプレグ中に含まれる泥漿のアルコール性有機溶剤の含量は一般的に、本発明による方法の工程ａ）で使用される泥漿に対して不変であるか、又は僅かに（例えば、１００重量％としての工程ａ）で使用される泥漿中の含量に対して５重量％未満だけ、有利には３重量％未満だけ）低減されるにすぎない。有利には、上記含量は不変のままである。上記グリーン成形体においては、工程ｄ）における圧密の結果として、セラミック粒子に対するアルコール性有機溶剤の割合は低下する。
【００５７】
本発明による方法の工程ａ）で使用される泥漿及びプリプレグ中に含まれる泥漿の液相は、上記アルコール性有機溶剤の他に、必須成分として水を含有する。上記アルコール性有機溶剤及び水の他に、泥漿には、非アルコール性有機溶剤等のその他の溶剤が添加され得る。しかしながら、経済的かつ環境的な観点から、上記泥漿の液相の少なくとも８０体積％、有利には少なくとも９０体積％（例えば、２０℃で測定される）が上記アルコール性有機溶剤、有利にはグリセリン及び水により提供されることが有利である。その場合に、液相中に溶解された固体は、該液相の体積に数えられない。最も有利には、上記液相は、アルコール性有機溶剤、有利にはグリセリン及び水からなる。
【００５８】
上記泥漿は、セラミック粒子の他に、セラミックマトリクスの形成のために泥漿の取り扱い、繊維の含浸、及び／又は泥漿の乾燥を容易にする更なる添加剤を含有し得る。そのような添加剤には、例えば分散剤、又は粘度に影響を及ぼす有機添加剤（例えば、チキソトロピー剤）が含まれる。そのような分散剤が使用される場合に、該分散剤は一般的に、１００重量％としての泥漿の全固体含量に対して５重量％以下、有利には２重量％以下の量で含まれている。分散剤としては、例えばイオン性基、例えばプロトン化形又はイオン形のカルボン酸基がポリマー鎖と共有結合されているポリマーが適切である。有利な分散剤は、アクリル酸ポリマー又はアクリル酸コポリマーである。該コポリマーに関しては、重合されるアクリル酸単位の含量が５０ｍｏｌ％以上、好ましくは７０ｍｏｌ％以上であることが有利である。ポリアクリル酸が特に有利である。分散剤としてのポリマーは、一般的には、低い分子量を有する、例えば５０００ｇ／ｍｏｌ未満、有利には２０００ｇ／ｍｏｌ未満の分子量を有するポリマーである。
【００５９】
本発明による方法の工程ａ）で使用される泥漿及びプリプレグ中に含まれる泥漿への有機結合剤の添加は必要とされない。パラフィン又はワックスの使用も必要とされない。しかしながら、有機結合剤は、任意に泥漿の所望の特性の制御のために使用される場合がある。例えば、ゲルを形成することが可能な有機結合剤を使用することにより、プリプレグの貯蔵安定性を高めることができる。プリプレグが製造時に乾燥され、そして再湿化されるときに、該バインダーは固化又は硬化され得る。三次元に架橋された結合剤は、賦形された複合材料の形状を安定化するために機能し得る。工程ｃ）における賦形過程、例えば積層工程の間の圧縮も、結合剤の添加により影響され得る。その影響により、セラミック粒子は繊維束中に固定化され、絞り出され得ない。含浸された短繊維の編成物の場合に、該編成物はバインダーにより固定化されるため、加工は容易になり得る。
【００６０】
そのような有機結合剤が使用される場合に、該結合剤は一般的に、１００重量％としての泥漿中のセラミック粒子の全重量に対して１０重量％以下の量で含まれている。有利には、上記有機結合剤の含量は、０重量％〜５重量％、より有利には０重量％〜２重量％、特に有利には０重量％〜１重量％である。
【００６１】
有機結合剤が使用される場合に、該結合剤は一般的に、有機ポリマー結合剤である。一般的な有機ポリマー結合剤は、１００００ｇ／ｍｏｌより大きい分子量を有するポリマーである。上記目的のために知られている結合剤の１つの群は、ポリマーの水溶液として使用され得る、例えばポリビニルアルコール又はポリビニルピロリドン等の結合剤である。三次元架橋するポリマーとしては、本明細書ではゼラチンを挙げることができる。さらに、ＵＶ硬化性結合剤、特に三次元架橋するＵＶ硬化性結合剤を例として挙げることができる。更なる１つの群は、ポリマー粒子の水性分散液として使用される、例えばポリスチレンポリマー又はポリアクリレートポリマー等の結合剤により構成される。例えば粒子体積に基づいてレーザー散乱を用いて測定されるような一般的な平均粒度は、０．１μｍ〜１μｍの範囲である。プリプレグは、分散液型バインダーにより、これを乾燥させて加工のために再湿化させることによって固化され得る。このことは、切断短繊維からの繊維編成物の場合に有利である場合がある。
【００６２】
全体として、泥漿の固体含量（任意に水及びアルコール性有機溶剤、有利にはグリセリンからの混合物中に溶解されている固体を含む）の９５重量％以上、より有利には９７重量％以上、更により有利には９８重量％以上が上記セラミック粒子により提供されていることが有利である。同様に、泥漿の固体含量の５重量％以下、より有利には３重量％以下、更により有利には２重量％以下が、分散剤及び有機結合剤を含む任意の添加物質により提供されていることが有利である。
【００６３】
本発明による方法の工程ａ）において使用される泥漿及び上記プリプレグ中に含まれる泥漿は、必須成分としての上記セラミック粒子、水、及び上記アルコール性有機溶剤、有利にはグリセリンと、任意成分としての状況に応じて分散剤及び／又は状況に応じて有機結合剤とからなることが特に有利である。
【００６４】
本発明による方法の工程ａ）において上記セラミック繊維の編成物が、完全にかつ均質に泥漿により含浸されることを保証するために、工程ａ）における泥漿が、１０Ｐａｓ未満の粘度、より有利には５Ｐａｓ未満の粘度、更により有利には３．５Ｐａｓ未満の粘度を有することが有利である。上記粘度は、例えば１ｓ−１のせん断速度及び２０℃の温度で、同軸円筒形回転粘度計を用いて測定することができる。
【００６５】
本発明による方法の工程ａ）におけるセラミック繊維の編成物の含浸に際しての手法は、特に限定されず、当業者にこの目的のために知られている数多くの方法、例えば、繊維編成物上への泥漿の吹き付け、繊維編成物上への泥漿の流し込み、泥漿中での繊維編成物の浸漬、泥漿の繊維編成物上への適切な器具を用いた塗布を使用することができる。含浸は、プリプレグ装置において適切に機械的に行うこともできる。繊維編成物の泥漿による浸透は、加圧下で又は真空によって支援することもできる。繊維編成物中での泥漿の均質な分配は、超音波により支援することができる。含浸後に過剰な泥漿材料を、例えばドクターブレード又はへらにより除去する方策もある。
【００６６】
本発明による方法の工程ｂ）においては、含浸された繊維編成物中の泥漿の含水量を低減させることで、セラミック系複合材のためのプリプレグが得られる。
【００６７】
「予備含浸繊維（preimpregnated fibres）」という用語に由来する短縮形としてのプリプレグとは、セラミック系複合材の専門分野では、セラミック系複合材から素材又は構成部材を製造するために硬化され得る予備含浸された繊維−マトリクス半製品を指す。プリプレグのマトリクスとして又は後のセラミック系複合材中のマトリクスのまだ硬化されていない前駆物質として、本発明の範囲においては本明細書で定義される泥漿が用いられる。
【００６８】
一般的には、工程ｂ）における含水量の低減は、含浸された繊維編成物を、水が泥漿から気化又は有利には蒸発する温度及び／又は相対空気湿度（本明細書では、相対湿度とも呼ばれる）の条件で保持することにより行われる。当業者には理解されるように、上記条件は、アルコール性有機溶剤、有利にはグリセリンが泥漿中に保持されるか、又は僅かしか（例えば、１００重量％としての工程ａ）で使用される泥漿中の含量に対して５重量％未満だけ、有利には３重量％未満だけしか）低減されないように選択されるべきである。有利には、上記溶剤は保持される。しかしながら、そのことは、該アルコール性有機溶剤が比較的高い沸点を有するので問題はない。例えば、グリセリンは、２９０℃の沸点（分解下）を有する。
【００６９】
上述のように、泥漿中に比較的高い含量のアルコール性有機溶剤、有利にはグリセリンを有する本発明により取得される有利なプリプレグは、例えば高温及び／又は低い空気湿度で含水量を迅速に低減させた場合にもその水塑性を不可逆的に失わず、すなわち除去された水の量が、得られたプリプレグが塑性特性を有さないほど、例えば弾性特性を有するほど多い場合でさえも、プリプレグの再湿化によって再び塑性の変形可能性を得ることができる。さらに、泥漿中の含水量を介して、プリプレグの表面特性、特にその粘着性を制御することもできる。例えば、積層物の製造のためのプリプレグの加工に際して、該プリプレグが、積層を容易にする粘着性表面を有することが有利である。アルコール性有機溶剤、有利にはグリセリンが比較的多量に存在することに基づき、プリプレグの表面の粘着性は、２０℃〜２５℃の温度及び３０％〜６０％の相対湿度の一般的な条件下でのより長期の貯蔵後でさえもなおも保持され得る。任意に、上記表面の粘着性はまた、プリプレグの再湿化によって回復され得る。乾燥後の再湿化によって、上記のように、プリプレグの固化がバインダーにより更に行われ得る。
【００７０】
その点で、本発明による方法及びその際に取得されるプリプレグは、当業者にプリプレグの製造及び再加工に際して高度の柔軟性を提供する。
【００７１】
例えば、工程ｂ）における泥漿の含水量の低減は、含浸された繊維編成物を５０℃〜１５０℃の温度及び１０％〜３０％の相対湿度の条件で１分間〜２時間、有利には１分間〜１時間の時間にわたり保持することを含む。この変法は、本明細書ではまた「乾燥」とも呼ばれる。
【００７２】
例えば、プリプレグ装置でのプリプレグの迅速な機械的な製造の場合に重要な場合がある有利な変法によれば、工程ｂ）における泥漿の含水量の低減は、含浸された繊維編成物を５０℃〜１５０℃の温度及び１０％〜３０％の相対湿度の条件で１分間〜３０分間の時間、有利には１分間〜１５分間、特に有利には３分間〜１０分間にわたり保持することを含む。この変法は、本明細書ではまた「迅速な乾燥」とも呼ばれる。上記で論じられたように、その変法は、工程ａ）において比較的高い含量のアルコール性有機溶剤、有利にはグリセリンを、例えば２１重量％以上の含量で有する泥漿が使用される本発明の実施形態のために特に適している。
【００７３】
更なる有利な変法によれば、工程ｂ）における泥漿の含水量の低減は、水熱的なコンディショニング、すなわち、含浸された繊維編成物を、制御された温度及び制御された空気湿度で、プリプレグ中の泥漿の含水量と周囲雰囲気の含水量との間の平衡状態が調整されるのに十分な時間にわたり保持することを含む。該水熱的なコンディショニングは、例えば気候調節室又は乾燥炉中で、制御された雰囲気で実施され得る。しかしながら、その水熱的なコンディショニングは、含浸された繊維編成物又はプリプレグの気候調節された空間内での貯蔵、更には加工によっても行うことができる。
【００７４】
その場合に、上記水熱的なコンディショニングのための例示的条件は、１０℃〜３０℃の範囲の温度、３０％〜８０％の相対湿度、及び１時間〜２０時間の時間である。
【００７５】
上記水熱的なコンディショニングのための有利な条件は、１０℃〜３０℃、特に有利には２０℃〜３０℃の範囲の温度、３０％〜６０％、特に有利には５０％〜６０％の相対湿度、及び１時間〜１０時間、特に有利には１時間〜５時間の時間である。それらの条件は、工程ａ）において比較的高い含量のアルコール性有機溶剤、有利にはグリセリンを、例えば２１重量％以上の含量で有する泥漿が使用される本発明の実施形態のために特に適している。
【００７６】
両方の手法（すなわち、乾燥又は迅速な乾燥及び水熱的なコンディショニング）は、例えば乾燥又は迅速な乾燥によって所望の含水量に近い含水量を調整し（予備乾燥とも呼ばれる）、引き続き水熱的なコンディショニングによって所望の含水量を制御された様式で調整し得ることにより適切に組み合わせることもできる。
【００７７】
本発明によるプリプレグは、有利には、例えば含水量の大幅な低減の後に再湿化によって良好に加工可能な状態にすることができるので、上記水熱的なコンディショニングは、上記で定義されるように、工程ｂ）における含水量の低減のためだけに使用され得るわけではない。すなわち、上記平衡状態は、繊維編成物中の泥漿が平衡状態に相当するものより高い含水量を有する状態から出発するだけでなく、繊維編成物中の泥漿が平衡状態に相当するものより低い含水量を有する状態から出発して達成される場合もある。したがってこの場合に、上記水熱的なコンディショニングは、工程ｂ）の後のプリプレグの再湿化のためにも使用することができる。
【００７８】
こうして、例えばまずは上記のような乾燥又は迅速な乾燥によって、良好に取り扱い可能かつ貯蔵可能なプリプレグを取得することができ、該プリプレグは、引き続き工程ｃ）における更なる加工の前に、最適な加工特性を保証するために水熱的なコンディショニングに供される。乾燥又は迅速な乾燥と水熱的なコンディショニングとによって、更にプリプレグの固化がバインダーにより行われ得る。
【００７９】
同様に、例えばまずは工程ｂ）において含水量の低減のための任意の方法によって、また乾燥若しくは迅速な乾燥、又は水熱的なコンディショニングによっても、良好に取り扱い可能かつ貯蔵可能なプリプレグを取得することができ、該プリプレグは、引き続き低い空気湿度の条件下でより長い時間にわたって貯蔵され、したがって同様に工程ｃ）における更なる加工の前に、最適な加工特性を保証するために水熱的なコンディショニングにかけられる。
【００８０】
したがって、本発明による方法は、特に工程ａ）において比較的高い含量のアルコール性有機溶剤、有利にはグリセリンを、例えば２１重量％以上の含量で有する泥漿が使用される本発明の実施形態のために、工程ｂ）において得られたプリプレグの高くとも６０％の相対空気湿度での貯蔵も含み得る。上記貯蔵の時間は限定されず、その時間は、所望であれば、複数時間又は複数日及び複数ヶ月であり得る。
【００８１】
当業者に明らかなように、工程ｂ）における含水量の低減は、一方で繊維編成物中の泥漿の粘度の増大をもたらすので、該泥漿が流れ出す又は滴り落ちることなくプリプレグの取り扱いが可能となる。他方で、セラミック粒子の体積割合が高まり、それによりプリプレグ又は該プリプレグから製造されるグリーン成形体の、セラミック系複合材へと更に加工する際の収縮が制限される。さらに、アルコール性有機溶剤、有利にはグリセリンと組み合わせて適切な含水量はまた、上述のようにプリプレグの表面の粘着性をもたらし得る。
【００８２】
例えば、工程ｂ）における含水量の低減は、プリプレグ中の泥漿の全体積に対するセラミック粒子の体積割合が、工程ｂ）の後に工程ｂ）の前よりも少なくとも５体積％だけ高まるように実施され得る。全てのパーセント表記、すなわち５体積％の限界値はまた、泥漿の全体積を基準とするものであり、すなわち工程ａ）において、例えば３８体積％のセラミック粒子の割合を有する泥漿の使用から始まって、工程ｂ）の実施後に泥漿が少なくとも４３体積％のセラミック粒子の割合を有するプリプレグが得られることとなる。
【００８３】
より有利には、プリプレグ中の泥漿の全体積に対するプリプレグ中のセラミック粒子の体積割合は、少なくとも４５体積％、更により有利には少なくとも５０体積％、特に有利には少なくとも５２体積％である。この点では、工程ｂ）で取得されたプリプレグ中の泥漿の含水量は、相応して調整されることが有利である。
【００８４】
有利には、プリプレグ中の泥漿の全体積に対するプリプレグ中のセラミック粒子の体積割合は、多くとも６０体積％、より有利には多くとも５７体積％である。
【００８５】
その場合に、プリプレグ中の泥漿の全体積に対するプリプレグ中のセラミック粒子の体積割合は、例えば間接的に、本発明による方法の工程ｂ）における泥漿中の含水量の低減の前後での含浸された繊維編成物の重量の比較によって測定することができる。工程ａ）で含浸のために使用される泥漿中のセラミック粒子の体積割合は、該泥漿中で簡単に直接的に測定することができる。プリプレグ中に存在する泥漿の量は、同様に含浸の前後での繊維編成物の重量の比較によって容易に測定され得る。こうして、工程ｂ）において除去される水の測定量から、残留する水量だけでなく、残留する水及びグリセリン量中のセラミック粒子の体積も計算することができる。
【００８６】
プリプレグ中の泥漿の含水量は、少なくともプリプレグの加工に際して、有利には泥漿がプリプレグに粘着性表面を授けるように調整されるべきである。泥漿中に含まれるアルコール性有機溶剤、有利にはグリセリンの量に関して、粘着性表面をもたらす含水量は、通常の試験によって、特にプリプレグの表面の軽い接触による粘着性の試験によって簡単に測定され得る。粘着性はまたＴ型剥離試験によっても確認され得る。２５ｍｍの幅を有する２枚の積層されたプリプレグテープから製造された試験片を用いた剥離試験によって測定される剥離力は、少なくとも０．５Ｎ／２５ｍｍであるべきである。
【００８７】
一般的に泥漿の有利な粘着性が保証されているプリプレグ中の泥漿の有利な水の割合は、１００重量％としてのプリプレグ中の泥漿の全重量に対して４重量％〜１３重量％、より有利には４重量％〜１１重量％、特に有利には４重量％〜８重量％である。水の割合は、例えばプリプレグを、水が完全に除去されるまで乾燥させることによって測定することができる。
【００８８】
既に上記で述べたように、工程ａ）で使用される泥漿中のセラミック粒子の全重量に対するアルコール性有機溶剤の含量に関する記載は、プリプレグ中に含まれる泥漿についても適用される。したがって、有利には、取得されたプリプレグ中の泥漿のアルコール性有機溶剤、有利にはグリセリンの含量は、１００重量％としての泥漿中のセラミック粒子の全重量に対して２１重量％〜３５重量％である。より有利には、上記泥漿は、アルコール性有機溶剤、有利にはグリセリンを、１００重量％としての泥漿中のセラミック粒子の全重量に対して少なくとも２４重量％、より有利には少なくとも２５重量％、特に有利には少なくとも２６重量％の量で含有する。有利には、上記泥漿は、１００重量％としての泥漿中のセラミック粒子の全重量に対して多くとも３０重量％、より有利には多くとも２９重量％、特に有利には多くとも２８重量％の上記アルコール性有機溶剤、有利にはグリセリンを含有する。
【００８９】
プリプレグ中のセラミック繊維の、そこに含まれる泥漿に対する体積比は、例えば上記セラミック編成物中のセラミック繊維の繊維構造物と、それが泥漿を保持する能力とに依存してかなり変動し得る。例えば、プリプレグ中のセラミック繊維の体積割合は、プリプレグの全体積に対して１５体積％〜６０体積％であり得る。
【００９０】
本発明による方法の工程ｃ）においては、工程ｂ）により得られたプリプレグの１つ以上から、賦形された複合材料が取得される。こうして取得された、工程ｂ）により得られた１つ以上のプリプレグを含む賦形された複合材料も本発明による材料である。
【００９１】
本発明によるプリプレグは、この方法工程ｃ）において、有利には多大な労力を掛けることなく所望の形状にすることができる。
【００９２】
上記プリプレグは上述のように、含まれる泥漿中の含水量の調整によって、任意に泥漿の再湿化によって粘着性表面を伴って取得され得るので、該プリプレグは、例えば特に好ましくは積層物の形の賦形された複合材料の形成のために適している。
【００９３】
泥漿の存在により、プリプレグ中の繊維が、賦形された複合材料の形成に際して再配置されて、その繊維の引張り又は損傷を避けることが可能となる。また、該プリプレグは、高い圧力がなくても互いに接合することができるので、同様に繊維の損傷を避けることにも寄与する。
【００９４】
さらに、工程ｃ）において、賦形された複合材料の形成のために組み合わされたプリプレグは、工程ｄ）における圧密の前にまた再び分離し、そしてそれは、例えば得られる形状の修正の範囲内で必要となる場合には、別の様式で再び組み合わせることができる。
【００９５】
賦形された複合材料を取得するための賦形方法には特に限定はなされないが、個別に又は組み合わせても実施することができる一連の方法工程を例として挙げることができる。
【００９６】
工程ｃ）における賦形された複合材料の取得は、例えば、プリプレグを裁断又は打ち抜きによって所望の形状にする工程を含み得る。
【００９７】
賦形された複合材料の取得は、例えば１つ以上のプリプレグを賦形された支持体上に施与することを含むことができ、その際、その施与は、１つ以上のプリプレグが賦形された支持体材料の周りに巻き付けられるように実施することもできる。こうして、例えば任意に追加の乾燥工程後又は圧密工程後に、引き続き支持体材料を再び取り除くことにより、中空形を作製することができる。
【００９８】
適切な賦形された支持体材料は、有利には柔軟性を有しない表面を提供すべきであり、有利にはグリーン成形体の取得のために形状を変えることなく熱処理に耐えることができるべきである。一般的な支持体材料は、例えば石膏、木材、金属、又はセラミックから製造されていてもよい。賦形された支持体材料の型に対しては、特に限定は存在しない。適切な型には、プリプレグが導入され得る種々の形状の型枠が含まれ、又はプリプレグが施与され得る円筒等の外表面を有する型が含まれる。
【００９９】
本発明による方法の工程ｃ）における賦形された複合材料の取得の範囲内の有利な方法工程は、工程ｂ）で得られたプリプレグの２つ以上の積層である。したがって、工程ｃ）で取得される賦形された複合材料の有利な実施形態はまた、本発明によるプリプレグの２つ以上からの積層物である。当業者に明らかなように、上記積層物の製造のために取得された使用されるプリプレグは、有利には布帛の形で存在する。さらに、プリプレグが積層の過程で粘着性表面を有することが有利である。上記で説明したように、それは、プリプレグ中に含まれている泥漿中の含水量の相応の調整によって達成することができる。
【０１００】
本発明の範囲におけるプリプレグの積層のためには、該プリプレグは、例えば積み重ねることによって、それらの表面が触れ合うように直接的に互いに接触される。所望の数のプリプレグが組み合わされたら、一般的に圧力及び任意に温度の使用によって（例えば、オートクレーブ中で）積層が実施される。有利には、本発明によるプリプレグの積層のためにかけられる圧力はそれほど高くする必要はない。それは、セラミック繊維を取り囲む泥漿が、例えばそのアルコール性有機溶剤の含量に基づいて流動性を維持するため、或るプリプレグ中の繊維が、積層物中のそのプリプレグの下及び／又はその上にあるプリプレグ中の繊維に対するそれらの位置を柔軟に適合し得るからである。さらに、上記で説明されたように、プリプレグの粘着性表面を提供することができることにより、高い圧力を必要とすることなくプリプレグを互いに付着させることが可能となる。
【０１０１】
こうして、有利には積層の間のセラミック繊維の負荷は軽減され、損傷、例えば繊維の破壊は妨げられ得る。一般的に、プリプレグの積層に際してかけられる圧力は、１０００ｋＰａの値を超過せず、有利には１００ｋＰａの値を超過しない。該積層は、例えば固い型内で実施され得る。有利には、例えばプリプレグ積層物の導入後に、例えば５０ｋＰａ以下、例えば５ｋＰａ〜４０ｋＰａの残留圧力にまで排気される柔軟性のある真空袋を使用することもできるので、該真空袋に作用する周囲圧力が、積層のために必要とされる加圧を引き起こす。この手法の場合には、有利には水及びグリセリンの含量の低減により圧密させる工程ｄ）は、同様に真空の支援により真空袋中で実施され得る。
【０１０２】
有利な賦形された複合材料として本発明により取得され得るプリプレグの積層物は、互いに積層された布帛の形で、より有利には２枚〜４０枚、特に有利には２枚〜２０枚のプリプレグを含む。
【０１０３】
積層の前又は後にも、プリプレグ自体の形状は、例えばプリプレグ又は積層物の裁断、縫い合わせ、又は打ち抜きによって適合させることができる。該積層物は、所望であれば、賦形された支持体材料上で取得され得る。その場合に、該積層物を、積層させた後に賦形された支持体材料上に施与して、予定された三次元形状を有する積層物を得ることができる。あるいは２つ以上のプリプレグを、賦形された支持体材料上で互いに積層させて、予定された三次元形状を有する積層物を得ることができる。適切な賦形された支持体材料は、有利には柔軟性を有しない表面を提供すべきであり、有利にはグリーン成形体の取得のために形状を変えることなく熱処理に耐えることができるべきである。一般的な支持体材料は、例えば石膏、木材、金属、又はセラミックから製造されていてもよい。賦形された支持体材料の型に対しては、特に限定は存在しない。適切な型には、積層物が導入され得る若しくは積層物が形成され得る種々の形状の型枠が含まれ、又は積層物が施与され得る若しくは積層物が形成され得る円筒等の外表面を有する型が含まれる。
【０１０４】
賦形された複合材料を、例えばプリプレグの積層により取得するにあたり、例えば１００体積％としての賦形された複合材料の全体積に対して３０体積％以上の賦形された複合材料中の繊維体積含有率が達成され得る。こうして、有利には機械的特性が保証され得る。必要であり所望される場合には、工程ｃ）における賦形の過程において高い繊維体積含有率を調整するために、泥漿の一部を、賦形された複合材料を形成する１つ以上のプリプレグから押し出すことができる。
【０１０５】
本発明による方法の工程ｄ）においては、工程ｃ）において取得された賦形された複合材料の圧密は、含水量及びアルコール性有機溶剤の含量の低減によって行われて、グリーン成形体が得られる。
【０１０６】
上述のように、本発明による方法の工程ａ）〜ｃ）におけるプリプレグ及び賦形された複合材料の取得のために使用される泥漿は、有利な実施形態においては、２１重量％〜３５重量％のアルコール性有機溶剤、有利にはグリセリンを含有する。また、工程ｄ）における賦形された複合材料のアルコール性有機溶剤、有利にはグリセリンの含量は、グリーン成形体中のセラミック繊維を取り囲むマトリクス材料中のその含量が、圧密の実施後にマトリクス材料中のセラミック粒子の全重量に対して２０重量％以下、より有利には１８重量％以下、特に有利には１６重量％以下となる範囲内で低減されることが有利である。他方で、短縮された圧密時間に基づいて、なおもアルコール性有機溶剤、有利にはグリセリンがグリーン成形体中に含まれていて、該アルコール性有機溶剤の含量がマトリクス材料中のセラミック粒子の全重量に対して有利には５重量％以上、特に有利には１０重量％以上であることが有利である。
【０１０７】
賦形された複合材料の含水量は、工程ｄ）において、得られたグリーン成形体中に水が存在しないか、又はマトリクス材料中に僅かな水の残留量が存在している範囲内で低減され得る。本発明による方法の工程ｄ）で取得されたグリーン成形体の含水量は、１００重量％としてのグリーン成形体の全重量に対して、有利には５重量％以下、より有利には３重量％以下である。
【０１０８】
当業者に明らかなように、その場合にマトリクス材料とは、工程ｄ）における含水量及びアルコール性有機溶剤の含量の低減により、プリプレグ又は賦形された複合材料中に含まれていた泥漿から生じるグリーン成形体中の材料を指す。該マトリクス材料は、グリーン成形体の焼結に際して、セラミック系複合材中でセラミック繊維を取り囲むセラミックマトリクスを形成する。したがって、上記マトリクス材料は、セラミック粒子及び有利にはアルコール性有機溶剤、任意成分として残留量の水、及び／又は任意に泥漿中に含まれていた添加物質、例えば有機結合剤、分散剤及び／又は粘度に影響を及ぼすための添加剤を含有する。
【０１０９】
本発明による方法の工程ｄ）において含水量及びアルコール性有機溶剤の含量の低減のために使用され得る適切な措置は、当業者であれば容易に利用し得る。上記措置は、特に賦形された複合材料の加熱及び／又は減圧下での保持を含み得る。その加熱に際して、賦形された複合材料は、好ましくは５０℃〜２００℃、より有利には１００℃〜１７０℃、特に有利には１００℃〜１５０℃の温度にさらされる。上記加熱に際して使用されるべき温度を上回る高い沸点／分解点を有するアルコール性有機溶剤、例えばグリセリンが製造に際して使用される場合に、上記加熱に際してアルコール性有機溶剤の含量の低減を支援するために、加熱された複合材料をガス流中で又は減圧下で保持して、上記溶剤を蒸発させることが有利である。ガス流としては、本明細書では例えば、ブロワーにより生成される空気流、又は不活性ガス流が使用され得る。圧密工程の時間は、グリーン成形体の所望の組成に適合され得る。一般的に、圧密過程には、長くても１５時間、有利には長くても１２時間、特に有利には長くても１１時間がかかる。
【０１１０】
本発明による方法によって取得されるようなセラミック系複合材のためのグリーン成形体は同様に、上記方法の工程ａ）で含浸されたセラミック繊維を含有し、該繊維はセラミック系複合材中の強化構造として存在するべきである。さらに、該グリーン成形体は、複合材のセラミックマトリクスの前駆物質としてセラミック粒子を含み、該粒子はそのグリーン成形体の焼結に際してこのマトリクスを形成する。該グリーン成形体は一般的に、なおもアルコール性有機溶剤、有利にはグリセリンを含有し、その際、セラミック粒子の全重量に対する該アルコール性有機溶剤の含量は、圧密工程に基づき、本発明によるプリプレグのアルコール性有機溶剤の含量を下回る。焼結の間に、グリーン成形体中になおも残留するアルコール性有機溶剤は残らず焼失される。該溶剤は、セラミックマトリクス中で細孔形成剤として機能し得るので、該セラミック系複合材の損傷許容性を高め得る。
【０１１１】
また、上記任意の有機結合剤は、それが泥漿中に含まれていたのであれば、グリーン成形体中に一般的になおも存在し、焼結の間に焼失されて、セラミック系複合材料が取得される。
【０１１２】
また、更なる任意の有機成分、例えば分散剤又は任意の有機結合剤は、該成分が泥漿中に含まれていたのであれば、グリーン成形体中にも一般的になおも存在し、焼結の間に焼失されて、セラミック系複合材料が取得される。
【０１１３】
有利には、上記グリーン成形体はまた、積層物である。
【０１１４】
上記で説明したように、グリーン成形体中のアルコール性有機溶剤、有利にはグリセリンの含量は、プリプレグ又は賦形された複合材料に対して低減されている。有利には、グリーン成形体中のセラミック繊維を取り囲むマトリクス材料中のその含量は、該マトリクス材料中のセラミック粒子の全重量に対して２０重量％以下、より有利には１８重量％以下、特に有利には１６重量％以下である。他方で、短縮された圧密時間に基づいて、なおもアルコール性有機溶剤、有利にはグリセリンがグリーン成形体中に含まれていて、該含量が、マトリクス材料中のセラミック粒子の全重量に対して有利には５重量％以上、特に有利には１０重量％以上であることが有利である。
【０１１５】
また、含水量はプリプレグに対して更に低減されており、グリーン成形体は、水を含有しないか又は少量だけの水を含有し、その少量の水は、例えば本発明による方法の工程ｄ）における圧密の後にも、残留するアルコール性有機溶剤、有利にはグリセリンの吸湿特性に基づき周囲空気から吸収され得る。しかしながら、該アルコール性有機溶剤の含量は、周囲からの水の吸収が起こるとしても、それがグリーン成形体の安定性に悪影響を及ぼさないような僅かな程度でしか生じないように十分に低い。したがって、該グリーン成形体は一般的に、形状安定性であり、例えば６０％未満の相対湿度の空気湿度で任意に貯蔵可能である。該グリーン成形体の含水量は、１００重量％としてのグリーン成形体の全重量に対して、有利には５重量％以下、より有利には３重量％以下である。
【０１１６】
一般的には、上記グリーン成形体は柔軟性を有しない。一般的には、該グリーン成形体はまた、粘着性ではなくなる。有利には、自己支持性構造、すなわち支持する必要なくその予定された形を保つ構造を有する。
【０１１７】
グリーン成形体中のセラミック繊維の、そこに含まれるセラミック粒子に対する体積比は、例えば上記繊維編成物中のセラミック繊維の繊維構造物と、それが該粒子を保持する能力とに依存してかなり変動し得る。例えば、グリーン成形体中のセラミック繊維の体積割合は、１００体積％としてのグリーン成形体の全体積に対して１５体積％〜６０体積％であり得る。
【０１１８】
本発明の更なる実施形態は、上記の本発明による方法によるセラミック系複合材のためのグリーン成形体の製造工程と該グリーン成形体の焼結工程とを含むセラミック系複合材の製造方法である。
【０１１９】
上記焼結は、任意になおもグリーン成形体中に存在する水が気化する温度で行われ、該焼結は、なおも存在するアルコール性有機溶剤だけでなく、更に任意に存在する有機化合物、例えば分散剤及び結合剤を焼失させ、そしてセラミック粒子同士は焼結により互いに結合されて、得られるセラミック系複合材中のセラミック繊維を取り囲むセラミックマトリクスが形成される。セラミック粒子の焼結のために適切な温度は、当業者により容易に選択され得る。有利には、上記焼結は、酸化物セラミック繊維を有する複合材の場合には１１００℃〜１３００℃の範囲の温度で実施され、非酸化物セラミック繊維を有する複合材の場合には１４００℃〜１６００℃の範囲の温度で実施される。
【０１２０】
上記セラミック系複合材は、例えば織物の形において、有利には少なくとも３０体積％、より有利には少なくとも３５体積％、特に有利には少なくとも４０体積％の該複合材の全体積に対する繊維体積含有率を有する。該繊維体積含有率は、上記のように、例えばグリーン成形体の取得のための本発明による方法における泥漿の組成によって、及び／又はグリーン成形体の製造に際しての中間生成物の加工によって適切に調整され得る。
【０１２１】
有利には、セラミック系複合材のためのグリーン成形体の製造のための又はセラミック系複合材自体の製造のための本発明による方法によって、該複合材の製造は、例えば３６時間を下回る時間以内で、有利には２４時間以内で行われ得る。その場合に、例えば実施されるべき工程についての所要時間は、以下の通りに見積もることができる：
泥漿の処理：約１５分以下、
繊維編成物の泥漿での含浸と該泥漿の含水量の低減とによる、プリプレグ装置でのプリプレグの取得：約１５分以下、
プリプレグの積層による、積層物の形における賦形された複合材料の取得：約３０分以下、
含水量及びアルコール性有機溶剤の含量の低減による圧密：約１１時間以下、
焼結炉内での焼結：約１２時間。
【０１２２】
本発明の重要な態様を、もう一度以下の項目においてまとめるが、それらの態様についても上記記載に示された説明が同様に適用される。
【０１２３】
１．  セラミック系複合材のためのグリーン成形体の製造方法であって、以下の工程：
ａ）セラミック繊維の編成物を、以下の成分：
（ｉ）泥漿の全体積に対して１０体積％〜４０体積％のセラミック粒子と、
（ｉｉ）以下の、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤と、
（ｉｉｉ）水と、
を含む泥漿で含浸する工程と、
ｂ）含浸された繊維編成物中の泥漿の含水量を低減させて、セラミック系複合材のためのプリプレグを得る工程と、
ｃ）工程ｂ）により得られたプリプレグの１つ以上から、賦形された複合材料を取得する工程と、
ｄ）上記賦形された複合材料を、含水量及びアルコール性有機溶剤の含量の低減により圧密させることで、グリーン成形体を得る工程と、
を含む、方法。
【０１２４】
２．  工程ａ）において使用される泥漿は、以下の成分：
（ｉ）泥漿の全体積に対して１０体積％〜４０体積％のセラミック粒子と、
（ｉｉ）以下の、
（ｉｉ−１）泥漿中のセラミック粒子の全重量に対して２１重量％〜３５重量％のグリセリンと、
（ｉｉ−２）泥漿中のセラミック粒子の全重量に対して２１重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して２１重量％〜３５重量％の少なくとも１種のＣ２〜Ｃ６−アルカンジオールと、
（ｉｉ−４）泥漿中のセラミック粒子の全重量に対して２１重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択されるアルコール性有機溶剤と、
（ｉｉｉ）水と、
を含む、項目１に記載の方法。
【０１２５】
３．  上記アルコール性有機溶剤は、グリセリン、少なくとも１種のＣ２〜Ｃ４−アルカンジオール、及びそれらの混合物から選択される、項目１又は２に記載の方法。
【０１２６】
４．  上記アルコール性有機溶剤は、グリセリンである、項目１又は２に記載の方法。
【０１２７】
５．  上記泥漿は、分散剤を含有する、項目１〜４のいずれかに記載の方法。
【０１２８】
６．  上記分散剤は、アクリル酸ポリマー又はアクリル酸コポリマーである、項目５に記載の方法。
【０１２９】
７．  工程ａ）において使用される泥漿は、分散剤を泥漿の全固体含量に対して５重量％以下、より有利には２重量％以下の量で含有する、項目５又は６に記載の方法。
【０１３０】
８．  工程ａ）において使用される泥漿は、泥漿中のセラミック粒子の全重量に対して０重量％〜１０重量％、好ましくは０重量％〜５重量％、更に有利には０重量％〜２重量％、特に有利には０重量％〜１重量％の有機結合剤を含有する、項目１〜７のいずれかに記載の方法。
【０１３１】
９．  上記泥漿は、有機結合剤を含まない、項目１〜８のいずれかに記載の方法。
【０１３２】
１０．  工程ａ）において使用される泥漿は、１ｓ−１のせん断速度及び２０℃の温度で同軸円筒形回転粘度計を用いて測定される１０Ｐａｓ未満の粘度を有する、項目１〜９のいずれかに記載の方法。
【０１３３】
１１．  上記セラミック粒子は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている粒子、又はそのような種類の粒子の２種以上の組み合わせから選択される、項目１〜１０のいずれかに記載の方法。
【０１３４】
１２．  上記セラミック繊維は、
（ｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、若しくはカーボンから形成されている繊維、又はそのような種類の繊維の２種以上の組み合わせと、
（ｉｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、及びカーボンの２種以上からのセラミックブレンド又は複合物から形成されている繊維と、
（ｉｉｉ）（ｉ）、（ｉｉ）、又は（ｉ）及び（ｉｉ）から選択される種々の繊維の組み合わせと、
から選択される、項目１〜１１のいずれかに記載の方法。
【０１３５】
１３．  工程ａ）におけるセラミック繊維の編成物は、ロービングを含む、項目１〜１２のいずれかに記載の方法。
【０１３６】
１４．  工程ａ）におけるセラミック繊維の編成物は、長繊維から形成されている、項目１〜１３のいずれかに記載の方法。
【０１３７】
１５．  工程ａ）におけるセラミック繊維の編成物は、織物又はノンクリンプ織物である、項目１〜１４のいずれかに記載の方法。
【０１３８】
１６．  工程ａ）におけるセラミック繊維の編成物は、１００ｍｍ未満の有利な長さを有する短繊維から形成されている、項目１〜１５のいずれかに記載の方法。
【０１３９】
１７．  工程ａ）におけるセラミック繊維の編成物は、布帛である、項目１〜１６のいずれかに記載の方法。
【０１４０】
１８．  工程ａ）において使用される泥漿は、泥漿中のセラミック粒子の全重量に対して、有利には少なくとも２４重量％、より有利には少なくとも２５重量％、特に有利には少なくとも２６重量％のアルコール性有機溶剤を含有する、項目１〜１７のいずれかに記載の方法。
【０１４１】
１９．  工程ａ）において使用される泥漿は、泥漿中のセラミック粒子の全重量に対して、有利には多くとも３０重量％、より有利には多くとも２９重量％、特に有利には多くとも２８重量％のアルコール性有機溶剤を含有する、項目１〜１８のいずれかに記載の方法。
【０１４２】
２０．  工程ａ）において使用される泥漿は、少なくとも２０体積％のセラミック粒子、より有利には少なくとも２５体積％のセラミック粒子、特に有利には少なくとも３０体積％のセラミック粒子を含有する、項目１〜１９のいずれかに記載の方法。
【０１４３】
２１．  工程ｂ）において取得されるプリプレグにおける泥漿の含水量は、プリプレグ中の泥漿の全体積に対する泥漿中のセラミック粒子の体積割合が、工程ｂ）の後に工程ｂ）の前よりも少なくとも５体積％だけ高まるように調整される、項目１〜２０のいずれかに記載の方法。
【０１４４】
２２．  工程ｂ）において取得されるプリプレグにおける泥漿の含水量は、プリプレグ中の泥漿の全体積に対する泥漿中のセラミック粒子の体積割合が、少なくとも４５体積％、より有利には少なくとも５０体積％、特に有利には少なくとも５２体積％であるように調整される、項目１〜２１のいずれかに記載の方法。
【０１４５】
２３．  工程ｂ）において取得されるプリプレグにおける泥漿の含水量は、プリプレグ中の泥漿の全体積に対する泥漿中のセラミック粒子の体積割合が、多くとも６０体積％、より有利には多くとも５７体積％であるように調整される、項目１〜２２のいずれかに記載の方法。
【０１４６】
２４．  工程ｂ）において取得されるプリプレグにおける泥漿の水の割合は、プリプレグ中の泥漿の全重量に対して４重量％〜１３重量％、より有利には４重量％〜１１重量％、特に有利には４重量％〜８重量％である、項目１〜２３のいずれかに記載の方法。
【０１４７】
２５．  上記プリプレグ中のセラミック繊維の体積割合は、プリプレグの全体積に対して１５体積％〜６０体積％である、項目１〜２４のいずれかに記載の方法。
【０１４８】
２６．  含水量を低減する工程ｂ）は、含浸された繊維編成物を５０℃〜１５０℃の温度及び１０％〜３０％の相対湿度の条件で１分間〜２時間の時間にわたり保持することを含む、項目１〜２５のいずれかに記載の方法。
【０１４９】
２７．  含水量を低減する工程ｂ）は、含浸された繊維編成物を５０℃〜１５０℃の温度及び１０％〜３０％の相対湿度の条件で１分間〜３０分間の時間にわたり保持することを含む、項目１〜２６のいずれかに記載の方法。
【０１５０】
２８．  含水量を低減する工程ｂ）は、含浸された繊維編成物の水熱的なコンディショニングを含む、項目１〜２７のいずれかに記載の方法。
【０１５１】
２９．  上記水熱的なコンディショニングは、１０℃〜３０℃、特に有利には２０℃〜３０℃の範囲の温度、３０％〜８０％の相対湿度の条件下で１時間〜２０時間の時間にわたり実施される、項目２８に記載の方法。
【０１５２】
３０．  上記水熱的なコンディショニングは、１０℃〜３０℃、特に有利には２０℃〜３０℃の範囲の温度、３０％〜６０％、特に有利には５０％〜６０％の相対湿度の条件下で１時間〜１０時間、特に有利には１時間〜５時間の時間にわたり実施される、項目２８又は２９に記載の方法。
【０１５３】
３１．  上記方法は、工程ｂ）の後に水熱的なコンディショニングによる上記１つ以上のプリプレグの再湿化を含む、項目１〜３０のいずれかに記載の方法。
【０１５４】
３２．  上記水熱的なコンディショニングは、１０℃〜３０℃、特に有利には２０℃〜３０℃の範囲の温度、３０％〜６０％、特に有利には５０％〜６０％の相対湿度の条件下で１時間〜１０時間、特に有利には１時間〜５時間の時間にわたり実施される、項目３１に記載の方法。
【０１５５】
３３．  上記方法は、工程ｂ）において得られたプリプレグの、高くとも６０％の相対空気湿度での貯蔵を含む、項目１〜３２のいずれかに記載の方法。
【０１５６】
３４．  工程ｃ）における賦形された複合材料の取得は、工程ｂ）において得られたプリプレグの１つ以上を賦形された支持体上に施与することを含む、項目１〜３３のいずれかに記載の方法。
【０１５７】
３５．  上記賦形された複合材料は、積層物であり、かつ工程ｃ）における賦形された複合材料の取得は、工程ｂ）において取得されたプリプレグの２つ以上を積層させることを含む、項目１〜３４のいずれかに記載の方法。
【０１５８】
３６．  上記積層物を、賦形された支持体材料上に施与して、予定された三次元形状を有する積層物が得られる、項目３５に記載の方法。
【０１５９】
３７．  上記２つ以上のプリプレグを、賦形された支持体材料上で互いに積層させて、予定された三次元形状を有する積層物が得られる、項目３５に記載の方法。
【０１６０】
３８．  工程ｃ）において、工程ｂ）において得られたプリプレグの１つ以上は、賦形された支持体材料の周りに巻き付けられる、項目３４に記載の方法。
【０１６１】
３９．  工程ｄ）において、賦形された複合材料のアルコール性有機溶剤の含量は、グリーン成形体中のマトリクス材料のアルコール性有機溶剤の含量が、圧密の実施後にマトリクス材料中のセラミック粒子の全重量に対して２０重量％以下、より有利には１８重量％以下、特に有利には１６重量％以下となる範囲内で低減される、項目２〜３８のいずれかに記載の方法。
【０１６２】
４０．  工程ｄ）における含水量及びアルコール性有機溶剤の含量の低減は、賦形された複合材料を１００℃以上へと減圧下又はガス流中で加熱することによって実施される、項目１〜３９のいずれかに記載の方法。
【０１６３】
４１．  項目１〜４０のいずれかに記載の方法によるグリーン成形体の製造の工程と該グリーン成形体の焼結の工程とを含む、セラミック系複合材の製造方法。
【０１６４】
４２．  上記セラミック系複合材は、少なくとも３０体積％、より有利には少なくとも３５体積％、特に有利には少なくとも４０体積％の該複合材の全体積に対する繊維体積含有率を有する、項目４１に記載の方法。
【０１６５】
４３．  泥漿で含浸されているセラミック繊維の編成物を含むセラミック系複合材のためのプリプレグであって、上記泥漿は、（ｉ）セラミック粒子と、（ｉｉ）アルコール性有機溶剤と、（ｉｉｉ）水とを含み、かつ上記アルコール性有機溶剤は、
（ｉｉ−１）泥漿中のセラミック粒子の全重量に対して２１重量％〜３５重量％のグリセリンと、
（ｉｉ−２）泥漿中のセラミック粒子の全重量に対して１０重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して１０重量％〜３５重量％の少なくとも１種のＣ２〜Ｃ６−アルカンジオールと、
（ｉｉ−４）泥漿中のセラミック粒子の全重量に対して１０重量％〜３５重量％の、Ｃ２〜Ｃ６−アルカンジオールと、少なくとも８００ｇ／ｍｏｌの平均分子量を有するオリゴエチレングリコール又はポリエチレングリコールと、グリセリンとから選択される２種以上の成分からの混合物と、
から選択される、プリプレグ。
【０１６６】
４４．  上記アルコール性有機溶剤は、
（ｉｉ−１）泥漿中のセラミック粒子の全重量に対して２１重量％〜３５重量％のグリセリンと、
（ｉｉ−２）泥漿中のセラミック粒子の全重量に対して２１重量％〜３５重量％の、最大８００ｇ／ｍｏｌの平均分子量を有するオリゴエチレングリコール又はポリエチレングリコールと、
（ｉｉ−３）泥漿中のセラミック粒子の全重量に対して２１重量％〜３５重量％の少なくとも１種のＣ２〜Ｃ６−アルカンジオールと、
（ｉｉ−４）泥漿中のセラミック粒子の全重量に対して２１重量％〜３５重量％の、Ｃ２〜Ｃ６−アルカンジオールと、最大８００ｇ／ｍｏｌの平均分子量を有するオリゴエチレングリコール又はポリエチレングリコールと、グリセリンとから選択される２種以上の成分からの混合物と、
から選択される、項目４３に記載のプリプレグ。
【０１６７】
４５．  上記アルコール性有機溶剤は、グリセリン、少なくとも１種のＣ２〜Ｃ４−アルカンジオール、及びそれらの混合物から選択される、項目４３又は４４に記載のプリプレグ。
【０１６８】
４６．  上記アルコール性有機溶剤は、グリセリンである、項目４３〜４５のいずれかに記載のプリプレグ。
【０１６９】
４７．  上記泥漿は、分散剤を含有する、項目４３〜４６のいずれかに記載のプリプレグ。
【０１７０】
４８．  上記分散剤は、アクリル酸ポリマー又はアクリル酸コポリマーである、項目４７に記載のプリプレグ。
【０１７１】
４９．  上記泥漿は、分散剤を泥漿の全固体含量に対して５重量％以下、より有利には２重量％の量で含有する、項目４７又は４８に記載のプリプレグ。
【０１７２】
５０．  上記泥漿は、泥漿中のセラミック粒子の全重量に対して０重量％〜１０重量％、有利には０重量％〜５重量％、更に有利には０重量％〜２重量％、特に有利には０重量％〜１重量％の有機結合剤を含有する、項目４３〜４９のいずれかに記載のプリプレグ。
【０１７３】
５１．  上記泥漿は、有機結合剤を含まない、項目４３〜５０のいずれかに記載のプリプレグ。
【０１７４】
５２．  上記セラミック粒子は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている粒子、又はそのような種類の粒子の２種以上の組み合わせから選択される、項目４３〜５１のいずれかに記載のプリプレグ。
【０１７５】
５３．  上記セラミック繊維は、
（ｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、若しくはカーボンから形成されている繊維、又はそのような種類の繊維の２種以上の組み合わせと、
（ｉｉ）Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、ＳｉＣＮ、ＳｉＢＮＣ、及びカーボンの２種以上からのセラミックブレンド又は複合物から形成されている繊維と、
（ｉｉｉ）（ｉ）、（ｉｉ）、又は（ｉ）及び（ｉｉ）から選択される種々の繊維の組み合わせと、
から選択される、項目４３〜５２のいずれかに記載のプリプレグ。
【０１７６】
５４．  上記セラミック繊維の編成物は、ロービングを含む、項目４３〜５３のいずれかに記載のプリプレグ。
【０１７７】
５５．  上記セラミック繊維の編成物は、長繊維から形成されている、項目４３〜５４のいずれかに記載のプリプレグ。
【０１７８】
５６．  上記セラミック繊維の編成物は、織物又はノンクリンプ織物である、項目４３〜５５のいずれかに記載のプリプレグ。
【０１７９】
５７．  上記セラミック繊維の編成物は、１００ｍｍ未満の有利な長さを有する短繊維から形成されている、項目４３〜５４のいずれかに記載のプリプレグ。
【０１８０】
５８．  工程ａ）におけるセラミック繊維の編成物は、布帛である、項目４３〜５７のいずれかに記載のプリプレグ。
【０１８１】
５９．  上記泥漿は、泥漿中のセラミック粒子の全重量に対して少なくとも２４重量％、より有利には少なくとも２５重量％、特に有利には少なくとも２６重量％のアルコール性有機溶剤を含有する、項目４３〜５８のいずれかに記載のプリプレグ。
【０１８２】
６０．  工程ａ）において使用される泥漿は、泥漿中のセラミック粒子の全重量に対して多くとも３０重量％、より有利には多くとも２９重量％、特に有利には多くとも２８重量％のアルコール性有機溶剤を含有する、項目４３〜５９のいずれかに記載のプリプレグ。
【０１８３】
６１．  上記泥漿中のセラミック粒子の体積割合は、プリプレグ中の泥漿の全体積に対して少なくとも４５体積％、より有利には少なくとも５０体積％である、項目４３〜６０のいずれかに記載のプリプレグ。
【０１８４】
６２．  上記泥漿中のセラミック粒子の体積割合は、プリプレグ中の泥漿の全体積に対して多くとも６０体積％である、項目４３〜６１のいずれかに記載のプリプレグ。
【０１８５】
６３．  上記泥漿の水の割合は、プリプレグ中の泥漿の全重量に対して４重量％〜１３重量％、より有利には４重量％〜１１重量％、特に有利には４重量％〜８重量％である、項目４３〜６２のいずれかに記載のプリプレグ。
【０１８６】
６４．  項目４３〜６３のいずれかに記載の１つ以上のプリプレグを含む、賦形された複合材料。
【０１８７】
６５．  上記複合材料は、項目４３〜６３のいずれかに記載のプリプレグの２つ以上からの積層物である、項目６４に記載の賦形された複合材料。
【０１８８】
本発明の上記の有利な実施形態のグリセリンを使用する重要な態様を、もう一度以下の項目においてまとめるが、それらの態様についても上記記載に示された説明が同様に適用される。
【０１８９】
１Ａ．  セラミック系複合材のためのグリーン成形体の製造方法であって、以下の工程：
ａ）セラミック繊維の編成物を、以下の成分：
泥漿の全体積に対して１０体積％〜４０体積％のセラミック粒子と、
泥漿中のセラミック粒子の全重量に対して２１重量％〜３５重量％のグリセリンと、
水と、
を含む泥漿で含浸する工程と、
ｂ）含浸された繊維編成物中の泥漿の含水量を低減させて、セラミック系複合材のためのプリプレグを得る工程と、
ｃ）工程ｂ）により得られたプリプレグの１つ以上から、賦形された複合材料を取得する工程と、
ｄ）上記賦形された複合材料を、含水量及びグリセリン含量の低減により圧密させることで、グリーン成形体を得る工程と、
を含む、方法。
【０１９０】
２Ａ．  上記泥漿は、分散剤を含有する、項目１Ａに記載の方法。
【０１９１】
３Ａ．  上記分散剤は、アクリル酸ポリマー又はアクリル酸コポリマーである、項目２Ａに記載の方法。
【０１９２】
４Ａ．  工程ａ）において使用される泥漿は、分散剤を泥漿の全固体含量に対して２重量％以下の量で含有する、項目２Ａ又は３Ａに記載の方法。
【０１９３】
５Ａ．  工程ａ）において使用される泥漿は、泥漿中のセラミック粒子の全重量に対して０重量％〜２重量％、好ましくは０重量％〜１重量％の有機結合剤を含有する、項目１Ａ〜４Ａのいずれかに記載の方法。
【０１９４】
６Ａ．  上記泥漿は、有機結合剤を含まない、項目１Ａ〜５Ａのいずれかに記載の方法。
【０１９５】
７Ａ．  工程ａ）において使用される泥漿は、１ｓ−１のせん断速度及び２０℃の温度で同軸円筒形回転粘度計を用いて測定される１０Ｐａｓ未満の粘度を有する、項目１Ａ〜６Ａのいずれかに記載の方法。
【０１９６】
８Ａ．  上記セラミック粒子は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている粒子、又はそのような種類の粒子の２種以上の組み合わせから選択される、項目１Ａ〜７Ａのいずれかに記載の方法。
【０１９７】
９Ａ．  上記セラミック繊維は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている繊維、又はそのような種類の繊維の２種以上の組み合わせから選択される、項目１Ａ〜８Ａのいずれかに記載の方法。
【０１９８】
１０Ａ．  工程ａ）におけるセラミック繊維の編成物は、ロービングを含む、項目１Ａ〜９Ａのいずれかに記載の方法。
【０１９９】
１１Ａ．  工程ａ）におけるセラミック繊維の編成物は、長繊維から形成されている、項目１Ａ〜１０Ａのいずれかに記載の方法。
【０２００】
１２Ａ．  工程ａ）におけるセラミック繊維の編成物は、織物又はノンクリンプ織物である、項目１Ａ〜１１Ａのいずれかに記載の方法。
【０２０１】
１３Ａ．  工程ａ）におけるセラミック繊維の編成物は、１００ｍｍ未満の有利な長さを有する短繊維から形成されている、項目１Ａ〜１０Ａのいずれかに記載の方法。
【０２０２】
１４Ａ．  工程ａ）におけるセラミック繊維の編成物は、布帛である、項目１Ａ〜１３Ａのいずれかに記載の方法。
【０２０３】
１５Ａ．  工程ａ）において使用される泥漿は、泥漿中のセラミック粒子の全重量に対して、有利には少なくとも２４重量％のグリセリン、より有利には少なくとも２５重量％のグリセリン、特に有利には少なくとも２６重量％のグリセリンを含有する、項目１Ａ〜１４Ａのいずれかに記載の方法。
【０２０４】
１６Ａ．  工程ａ）において使用される泥漿は、泥漿中のセラミック粒子の全重量に対して、有利には多くとも３０重量％のグリセリン、より有利には多くとも２９重量％のグリセリン、特に有利には多くとも２８重量％のグリセリンを含有する、項目１Ａ〜１５Ａのいずれかに記載の方法。
【０２０５】
１７Ａ．  工程ａ）において使用される泥漿は、少なくとも２０体積％のセラミック粒子、より有利には少なくとも２５体積％のセラミック粒子、特に有利には少なくとも３０体積％のセラミック粒子を含有する、項目１Ａ〜１６Ａのいずれかに記載の方法。
【０２０６】
１８Ａ．  工程ｂ）において取得されるプリプレグにおける泥漿の含水量は、プリプレグ中の泥漿の全体積に対する泥漿中のセラミック粒子の体積割合が、少なくとも４５体積％、より有利には少なくとも５０体積％、特に有利には少なくとも５２体積％であるように調整される、項目１Ａ〜１７Ａのいずれかに記載の方法。
【０２０７】
１９Ａ．  工程ｂ）において取得されるプリプレグにおける泥漿の含水量は、プリプレグ中の泥漿の全体積に対する泥漿中のセラミック粒子の体積割合が、多くとも６０体積％、より有利には多くとも５７体積％であるように調整される、項目１Ａ〜１８Ａのいずれかに記載の方法。
【０２０８】
２０Ａ．  工程ｂ）において取得されるプリプレグにおける泥漿の水の割合は、プリプレグ中の泥漿の全重量に対して４重量％〜１３重量％、より有利には４重量％〜１１重量％、特に有利には４重量％〜８重量％である、項目１Ａ〜１９Ａのいずれかに記載の方法。
【０２０９】
２１Ａ．  上記プリプレグ中のセラミック繊維の体積割合は、プリプレグの全体積に対して１５体積％〜６０体積％である、項目１Ａ〜２０Ａのいずれかに記載の方法。
【０２１０】
２２Ａ．  含水量を低減する工程ｂ）は、含浸された繊維編成物を５０℃〜１５０℃の温度及び１０％〜３０％の相対湿度の条件で１分間〜３０分間の時間にわたり保持することを含む、項目１Ａ〜２１Ａのいずれかに記載の方法。
【０２１１】
２３Ａ．  含水量を低減する工程ｂ）は、含浸された繊維編成物の水熱的なコンディショニングを含む、項目１Ａ〜２２Ａのいずれかに記載の方法。
【０２１２】
２４Ａ．  上記水熱的なコンディショニングは、１０℃〜３０℃、特に有利には２０℃〜３０℃の範囲の温度、３０％〜６０％、特に有利には５０％〜６０％の相対湿度の条件下で１時間〜１０時間、特に有利には１時間〜５時間の時間にわたり実施される、項目２３Ａに記載の方法。
【０２１３】
２５Ａ．  上記方法は、工程ｂ）の後に水熱的なコンディショニングによる上記１つ以上のプリプレグの再湿化を含む、項目１Ａ〜２４Ａのいずれかに記載の方法。
【０２１４】
２６Ａ．  上記水熱的なコンディショニングは、１０℃〜３０℃、特に有利には２０℃〜３０℃の範囲の温度、３０％〜６０％、特に有利には５０％〜６０％の相対湿度の条件下で１時間〜１０時間、特に有利には１時間〜５時間の時間にわたり実施される、項目２５Ａに記載の方法。
【０２１５】
２７Ａ．  上記方法は、工程ｂ）において得られたプリプレグの、高くとも６０％の相対空気湿度での貯蔵を含む、項目１Ａ〜２６Ａのいずれかに記載の方法。
【０２１６】
２８Ａ．  工程ｃ）における賦形された複合材料の取得は、工程ｂ）において得られたプリプレグの１つ以上を賦形された支持体上に施与することを含む、項目１Ａ〜２７Ａのいずれかに記載の方法。
【０２１７】
２９Ａ．  上記賦形された複合材料は、積層物であり、かつ工程ｃ）における賦形された複合材料の取得は、工程ｂ）において取得されたプリプレグの２つ以上を積層させることを含む、項目１Ａ〜２８Ａのいずれかに記載の方法。
【０２１８】
３０Ａ．  上記積層物を、賦形された支持体材料上に施与して、予定された三次元形状を有する積層物が得られる、項目２９Ａに記載の方法。
【０２１９】
３１Ａ．  上記２つ以上のプリプレグを、賦形された支持体材料上で互いに積層させて、予定された三次元形状を有する積層物が得られる、項目２９Ａに記載の方法。
【０２２０】
３２Ａ．  工程ｃ）において、工程ｂ）において得られたプリプレグの１つ以上は、賦形された支持体材料の周りに巻き付けられる、項目２８Ａに記載の方法。
【０２２１】
３３Ａ．  工程ｄ）において、賦形された複合材料のグリセリン含量は、グリーン成形体中のマトリクス材料のグリセリン含量が、圧密の実施後にマトリクス材料中のセラミック粒子の全重量に対して２０重量％以下、より有利には１８重量％以下、特に有利には１６重量％以下となる範囲内で低減される、項目１Ａ〜３２Ａのいずれかに記載の方法。
【０２２２】
３４Ａ．  工程ｄ）における含水量及びグリセリン含量の低減は、賦形された複合材料を１００℃以上へと減圧下又はガス流中で加熱することによって実施される、項目１Ａ〜３３Ａのいずれかに記載の方法。
【０２２３】
３５Ａ．  項目１Ａ〜３４Ａのいずれかに記載の方法によるグリーン成形体の製造の工程と該グリーン成形体の焼結の工程とを含む、セラミック系複合材の製造方法。
【０２２４】
３６Ａ．  上記セラミック系複合材は、少なくとも３０体積％、より有利には少なくとも３５体積％、特に有利には少なくとも４０体積％の該複合材の全体積に対する繊維体積含有率を有する、項目３５Ａに記載の方法。
【０２２５】
３７Ａ．  泥漿で含浸されているセラミック繊維の編成物を含むセラミック系複合材のためのプリプレグであって、上記泥漿は、セラミック粒子、グリセリン、及び水を含み、かつグリセリンは、泥漿中のセラミック粒子の全重量に対して２１重量％〜３５重量％の量で含まれている、プリプレグ。
【０２２６】
３８Ａ．  上記泥漿は、分散剤を含有する、項目３７Ａに記載のプリプレグ。
【０２２７】
３９Ａ．  上記分散剤は、アクリル酸ポリマー又はアクリル酸コポリマーである、項目３８Ａに記載のプリプレグ。
【０２２８】
４０Ａ．  上記泥漿は、分散剤を泥漿の全固体含量に対して２重量％以下の量で含有する、項目３８Ａ又は３９Ａに記載のプリプレグ。
【０２２９】
４１Ａ．  上記泥漿は、泥漿中のセラミック粒子の全重量に対して０重量％〜２重量％、特に有利には０重量％〜１重量％の有機結合剤を含有する、項目３７Ａ〜４０Ａのいずれかに記載のプリプレグ。
【０２３０】
４２Ａ．  上記泥漿は、有機結合剤を含まない、項目３７Ａ〜４１Ａのいずれかに記載のプリプレグ。
【０２３１】
４３Ａ．  上記セラミック粒子は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている粒子、又はそのような種類の粒子の２種以上の組み合わせから選択される、項目３７Ａ〜４２Ａのいずれかに記載のプリプレグ。
【０２３２】
４４Ａ．  上記セラミック繊維は、Ａｌ２Ｏ３、ＳｉＯ２、ＺｒＯ２、Ｙ２Ｏ３、Ｙ２Ｏ３安定化ＺｒＯ２、イットリウム−アルミニウム−ガーネット、ムライト、Ｓｉ３Ｎ４、ＳｉＣ、若しくはカーボンから形成されている繊維、又はそのような種類の繊維の２種以上の組み合わせから選択される、項目３７Ａ〜４３Ａのいずれかに記載のプリプレグ。
【０２３３】
４５Ａ．  上記セラミック繊維の編成物は、ロービングを含む、項目３７Ａ〜４４Ａのいずれかに記載のプリプレグ。
【０２３４】
４６Ａ．  上記セラミック繊維の編成物は、長繊維から形成されている、項目３７Ａ〜４５Ａのいずれかに記載のプリプレグ。
【０２３５】
４７Ａ．  上記セラミック繊維の編成物は、織物又はノンクリンプ織物である、項目３７Ａ〜４６Ａのいずれかに記載のプリプレグ。
【０２３６】
４８Ａ．  上記セラミック繊維の編成物は、１００ｍｍ未満の有利な長さを有する短繊維から形成されている、項目３７Ａ〜４５Ａのいずれかに記載のプリプレグ。
【０２３７】
４９Ａ．  工程ａ）におけるセラミック繊維の編成物は、布帛である、項目３７Ａ〜４８Ａのいずれかに記載のプリプレグ。
【０２３８】
５０Ａ．  上記泥漿は、泥漿中のセラミック粒子の全重量に対して少なくとも２４重量％のグリセリン、より有利には少なくとも２５重量％のグリセリン、特に有利には少なくとも２６重量％のグリセリンを含有する、項目３７Ａ〜４９Ａのいずれかに記載のプリプレグ。
【０２３９】
５１Ａ．  工程ａ）において使用される泥漿は、泥漿中のセラミック粒子の全重量に対して多くとも３０重量％のグリセリン、より有利には多くとも２９重量％のグリセリン、特に有利には多くとも２８重量％のグリセリンを含有する、項目３７Ａ〜５０Ａのいずれかに記載のプリプレグ。
【０２４０】
５２Ａ．  上記泥漿中のセラミック粒子の体積割合は、プリプレグ中の泥漿の全体積に対して少なくとも４５体積％、より有利には少なくとも５０体積％である、項目３７Ａ〜５１Ａのいずれかに記載のプリプレグ。
【０２４１】
５３Ａ．  上記泥漿中のセラミック粒子の体積割合は、プリプレグ中の泥漿の全体積に対して多くとも６０体積％である、項目３７Ａ〜５２Ａのいずれかに記載のプリプレグ。
【０２４２】
５４Ａ．  上記泥漿の水の割合は、プリプレグ中の泥漿の全重量に対して４重量％〜１３重量％、より有利には４重量％〜１１重量％、特に有利には４重量％〜８重量％である、項目３７Ａ〜５３Ａのいずれかに記載のプリプレグ。
【０２４３】
５５Ａ．  項目３７Ａ〜５４Ａのいずれかに記載の１つ以上のプリプレグを含む、賦形された複合材料。
【０２４４】
５６Ａ．  上記複合材料は、項目３７Ａ〜５４Ａのいずれかに記載のプリプレグの２つ以上からの積層物である、項目５５Ａに記載の賦形された複合材料。
【実施例】
【０２４５】
実施例１
上記方法を、酸化物セラミック系プリプレグの製造の例として示す。繊維構造物として、Ｎｅｘｔｅｌ（商標）６１０織物タイプＤＦ１９（供給業者、3M社）を使用する。加工の前に、これらを空気中で糊抜きする（７００℃、２時間の保持時間）。水性泥漿は、６７重量％の固体含量を有し、Ａｌ２Ｏ３−ＺｒＯ２粉体混合物（８０％のＭＲＳ１、Albemarle社；２０％のＴＺ−３Ｙ−Ｅ、Krahn Chemie社）、固体に対して１重量％の分散剤Ｓｏｋａｌａｎ  ＰＡ  １５、２６重量％のグリセリンを有する。該織物を泥漿で含浸し、ドクターブレードを用いて過剰の泥漿を除去する。粘着性のプリプレグを得るために、種々の方法が使用される。変法Ａでは、浸透された織物を、気候調節室内で６０℃の相対湿度及び２５℃で２４時間にわたり貯蔵する。変法Ｂでは、５０℃（１５分間、約１０％の相対湿度）で乾燥棚中において部分的な水の除去が行われる。乾燥時間は、その水の除去が変法Ａの平衡状態に相当するように選択される（図３を参照）。変法Ｃ（図２には示されていない）では、まず５０℃（１５分間）で部分的な水の除去が行われ、引き続き６０％の相対湿度、２５℃（２４時間）での気候調節室内での貯蔵が行われる。変法Ｄは、６０分間の５０℃での水の除去と、６０％の相対湿度及び２５℃（２４時間）での気候調節とから構成される。この場合に、該プリプレグは再湿化されて、平衡状態に至った。
【０２４６】
図１は、時間の関数としての、コンディショニング又は乾燥の過程でのプリプレグにおける泥漿の水の割合の、浸透後の泥漿中の水の割合に対する変化を示している。
【０２４７】
引き続き、それらの粘着性のプリプレグを型上に積層させる（実験室は２５℃及び６０％の相対湿度に気候調節される）。コンディショニング（ブロワーにより１００℃、１１時間）後に、そのグリーン成形体は、水の除去及びグリセリンの除去により安定となり、粘着性ではなくなる。それらの複合物を、１２２５℃及び２時間の保持時間で焼結させる。曲げ強さは、全ての変法において約３００ＭＰａであり、一様なプリプレグ品質を示す（表１）。
【０２４８】
【表１】
2019524609.tif 000002
【０２４９】
実施例２
上記方法を、酸化物セラミック系プリプレグの製造の例として示す。繊維構造物として、Ｎｅｘｔｅｌ（商標）６１０織物タイプＤＦ１９（供給業者、3M社）を使用する。加工の前に、これらを空気中で糊抜きする（７００℃、２時間の保持時間）。水性泥漿は、６７重量％の固体含量を有し、Ａｌ２Ｏ３−ＺｒＯ２粉体混合物（８０％のＭＲＳ１、Albemarle社；２０％のＴＺ−３Ｙ−Ｅ、Krahn Chemie社）、固体に対して１重量％の分散剤Ｓｏｋａｌａｎ  ＰＡ  １５、２６重量％のエタン−１，２−ジオールを有する。該織物を泥漿で含浸し、ドクターブレードを用いて過剰の泥漿を除去する。
【０２５０】
粘着性のプリプレグを得るために、浸透された織物を、気候調節室内で６０℃の相対湿度及び２５℃で２０時間にわたり貯蔵する。
【０２５１】
引き続き、それらの粘着性のプリプレグを型上に積層させる（実験室は２５℃及び６０％の相対湿度に気候調節される）。コンディショニング（ブロワーにより１００℃、１１時間）後に、そのグリーン成形体は、水の除去及びエタン−１，２−ジオールの除去により安定となり、粘着性ではなくなる。その複合物を、１２２５℃及び２時間の保持時間で焼結させる。
【図１】
2019524609.tif 000003
【国際調査報告】
2019524609.tif 000004
2019524609.tif 000005
2019524609.tif 000006
2019524609.tif 000007
2019524609.tif 000008
2019524609.tif 000009